(57)【特許請求の範囲】
【請求項１】
青色光成分を有する光源光を与える光源と、前記光源光の少なくとも一部を変換光に変換する光コンバータと、を備える照明デバイスであって、前記光コンバータがルミネッセンス物質を用いたポリマーマトリックスを備え、前記ルミネッセンス物質が、前記青色光成分の少なくとも一部を吸収することができる第１の基と、赤色光成分を有するルミネッセンス分子光を放出することができる第２の基と、を備える有機ルミネッセンス分子を備え、前記第１の基が、前記青色光成分の前記少なくとも一部の前記吸収によって獲得したエネルギーの少なくとも一部を、赤色光成分を有する前記ルミネッセンス分子光の発生のために前記第２の基へ移動させ、前記第２の基が、
【化１３】
0006396581.tif 000016
又はその自由位置における各水素を相互に無関係に別の基に変更した誘導体を含み、
前記第１の基が、
【化１４】
0006396581.tif 000017
及びその自由位置における各水素を相互に無関係に別の基に変更した誘導体のうちの１つ以上を含む、照明デバイス。
【請求項２】
前記第１の基が、前記青色光成分の少なくとも一部を吸収する基を含み、緑色光及び黄色光のうち１つ以上に変換することができ、前記第２の基が前記緑色光及び黄色光のうち１つ以上を吸収し、前記第１の基がフェルスター共鳴エネルギー移動ドナーとして構成され、前記第２の基がフェルスター共鳴エネルギー移動アクセプタとして構成されている、請求項１に記載の照明デバイス。
【請求項３】
前記ルミネッセンス分子が第３級又は第４級炭素を含む基をさらに含む、請求項１又は２に記載の照明デバイス。
【請求項４】
前記第３級又は第４級炭素を含む基が前記第１の基と前記第２の基との間に配置されている、請求項１乃至３のいずれか１項に記載の照明デバイス。
【請求項５】
前記第３級又は第４級炭素を含む基が、
【化１５】
0006396581.tif 000018
又はその誘導体を含む、請求項３又は４に記載の照明デバイス。
【請求項６】
青色光成分を有する光源光を与える光源と、前記光源光の少なくとも一部を変換光に変換する光コンバータと、を備える照明デバイスであって、前記光コンバータがルミネッセンス物質を用いたポリマーマトリックスを備え、前記ルミネッセンス物質が、前記青色光成分の少なくとも一部を吸収することができる第１の基と、赤色光成分を有するルミネッセンス分子光を放出することができる第２の基と、を備える有機ルミネッセンス分子を備え、前記第１の基が、前記青色光成分の前記少なくとも一部の前記吸収によって獲得したエネルギーの少なくとも一部を、赤色光成分を有する前記ルミネッセンス分子光の発生のために前記第２の基へ移動させ、前記第２の基が、
【化１６】
0006396581.tif 000019
又はその自由位置における各水素を相互に無関係に別の基に変更した誘導体を含み、
前記第１の基が、
【化１７】
0006396581.tif 000020
及びその自由位置における各水素を相互に無関係に別の基に変更した誘導体のうちの１つ以上を含む、照明デバイス。
【請求項７】
前記第１の基及び前記第２の基が、少なくとも４つの化学結合の共有結合鎖によって相互に分離され、前記鎖がＣ、Ｏ、Ｎ、及びＳｉ原子のうち１つ以上を含む、請求項１乃至６のいずれか１項に記載の照明デバイス。
【請求項８】
前記ルミネッセンス分子中の第１の基の数が第２の基の数よりも多い、請求項１乃至７のいずれか１項に記載の照明デバイス。
【請求項９】
青色光成分を有する光源光を与える光源と、前記光源光の少なくとも一部を変換光に変換する光コンバータと、を備える照明デバイスであって、前記光コンバータがルミネッセンス物質を用いたポリマーマトリックスを備え、前記ルミネッセンス物質が、前記青色光成分の少なくとも一部を吸収することができる第１の基と、赤色光成分を有するルミネッセンス分子光を放出することができる第２の基と、を備える有機ルミネッセンス分子を備え、前記第１の基が、前記青色光成分の前記少なくとも一部の前記吸収によって獲得したエネルギーの少なくとも一部を、赤色光成分を有する前記ルミネッセンス分子光の発生のために前記第２の基へ移動させ、
前記有機ルミネッセンス分子が、
【化１８】
0006396581.tif 000021
【化１９】
0006396581.tif 000022
及びそれらの自由位置における各水素を相互に無関係に別の基に変更した誘導体から成る群から選択される、照明デバイス。
【請求項１０】
前記光源が固体光源を含み、前記マトリックスが、ポリ（メチルメタクリレート）（ＰＭＭＡ）、ポリエチレンテレフタレート（ＰＥＴ）、及びポリエチレンナフタレート（ＰＥＮ）のうち１つ以上を含み、前記照明デバイスが、緑色光成分及び黄色光成分のうち１つ以上を有する第２のルミネッセンス物質光を与える第２のルミネッセンス物質を更に含む、請求項１乃至９のいずれか１項に記載の照明デバイス。
【請求項１１】
青色光成分の少なくとも一部を吸収することができる第１の基と、赤色光成分を有するルミネッセンス分子光を放出することができる第２の基と、を備える有機ルミネッセンス分子を備えるルミネッセンス物質であって、前記第１の基が、前記青色光成分の前記少なくとも一部の吸収によって獲得した前記エネルギーの少なくとも一部を、赤色光成分を有する前記ルミネッセンス分子光の発生のために前記第２の基へ移動させ、前記第２の基が、
【化２０】
0006396581.tif 000023
又はその自由位置における各水素を相互に無関係に別の基に変更した誘導体を含み、
前記第１の基が、
【化２１】
0006396581.tif 000024
及びその自由位置における各水素を相互に無関係に別の基に変更した誘導体のうちの１つ以上を含む、ルミネッセンス物質。
【請求項１２】
青色光成分の少なくとも一部を吸収することができる第１の基と、赤色光成分を有するルミネッセンス分子光を放出することができる第２の基と、を備える有機ルミネッセンス分子を備えるルミネッセンス物質であって、前記第１の基が、前記青色光成分の前記少なくとも一部の吸収によって獲得した前記エネルギーの少なくとも一部を、赤色光成分を有する前記ルミネッセンス分子光の発生のために前記第２の基へ移動させ、前記第２の基が、
【化２２】
0006396581.tif 000025
又はその自由位置における各水素を相互に無関係に別の基に変更した誘導体を含み、
前記第１の基が、
【化２３】
0006396581.tif 000026
及びその自由位置における各水素を相互に無関係に別の基に変更した誘導体のうちの１つ以上を含む、ルミネッセンス物質。
【請求項１３】
青色光成分の少なくとも一部を吸収することができる第１の基と、赤色光成分を有するルミネッセンス分子光を放出することができる第２の基と、を備える有機ルミネッセンス分子を備えるルミネッセンス物質であって、前記第１の基が、前記青色光成分の前記少なくとも一部の吸収によって獲得した前記エネルギーの少なくとも一部を、赤色光成分を有する前記ルミネッセンス分子光の発生のために前記第２の基へ移動させ、
前記有機ルミネッセンス分子が、
【化２４】
0006396581.tif 000027
【化２５】
0006396581.tif 000028
及びそれらの自由位置における各水素を相互に無関係に別の基に変更した誘導体のうち１つ以上を含む、ルミネッセンス物質。
【請求項１４】
光源光を与える光源と、前記光源光の少なくとも一部をルミネッセンス分子光に変換する、請求項１１乃至１３のいずれか１項に記載のルミネッセンス物質と、を備える、請求項１乃至１０のいずれか１項に記載の照明デバイス。
【発明の詳細な説明】
【技術分野】
【０００１】
本発明は、（ａ）光源光を発生させるように構成された光源と、（ｂ）光源光の少なくとも一部を可視変換光に変換するように構成された光コンバータと、を備える照明デバイスに関する。本発明は更に、そのような光コンバータが含み得るルミネッセンス物質と、そのような光コンバータと、に関する。
【背景技術】
【０００２】
燐光体強化光源（ｐｈｏｓｐｈｏｒ−ｅｎｈａｎｃｅｄ  ｌｉｇｈｔ  ｓｏｕｒｃｅ）は、それ自体知られており、ほぼ全ての種類の光源のためにも使用されている。燐光体強化光源は、発光体（ｌｉｇｈｔ  ｅｍｉｔｔｅｒ）及びルミネッセンス物質を備えている。ルミネッセンス物質は、発光体が放出した光の少なくとも一部を、より長い波長の光に変換するように構成されている。
【０００３】
よく知られた燐光体強化光源は、例えば放電から光が放出される水銀蒸気放電ランプであり、水銀蒸気が存在するため放電が紫外線放射を放出する。紫外線放射の少なくとも一部はルミネッセンス物質により吸収されて、より長い波長の光に変換され、次いでこの光がルミネッセンス物質によって放出される。このような水銀蒸気放電ランプは、例えば、放電を発生させる放電管を備えている。ルミネッセンス物質は、典型的には放電管の内壁に塗布され、放電により放出された紫外線放射が放電管を透過する必要がなく、放電管内部で、例えば可視光に変換されるようになっている。
【０００４】
あるいは、燐光体強化光源は、発光体として固体発光体を備え得る。そのような固体発光体は、例えば発光ダイオード、レーザダイオード、又は有機発光ダイオードである。固体発光体によって放出される光は通常、中心波長の周囲に比較的狭いスペクトルを有する。このスペクトルの幅は、例えば、固体発光体により放出される光の最大放出強度の半分の強度で測定される放出ピークの幅である放出ピークの半値全幅（ＦＷＨＭ（Ｆｕｌｌ  Ｗｉｄｔｈ  Ｈａｌｆ  Ｍａｘｉｍｕｍ）とも表される）によって規定できる。固体発光体の典型的な放出スペクトルのＦＷＨＭは３０ナノメートル未満であり、これは通常、人の目には単色の光として識別される。
【０００５】
固体発光体によって放出される光の色を変化させるため、ルミネッセンス物質を添加して燐光体強化光源を生成することができる。ルミネッセンス物質は、例えば固体発光体の（ＬＥＤ）ダイの上に層として塗布するか、又は、例えば固体発光体からある距離に配置されるマトリックス内に分散させて、いわゆる「遠隔燐光体（ｒｅｍｏｔｅ  ｐｈｏｓｐｈｏｒ）」構成とすることができる。また、ルミネッセンス物質は、様々なルミネッセンス物質の混合物の一部としてもよく、例えば各々が異なる色を発生して、それらの混合光が例えば特定の色温度を有する白色光を発生するようになっている。更に、ルミネッセンス物質の典型的な放出特性は比較的広い光スペクトルであるので、ルミネッセンス物質を固体発光体に添加することで固体発光体の演色性を向上させることも可能である。
【０００６】
マトリックスにおける染料の使用は（これも）当技術において既知である。例えば米国特許第６５３７６７９号は、ポリ（１，４−シクロヘキサンジメタノール−コ−エチレンテレフタレート）（ＰＥＴＧ）を含むポリマー樹脂と、ペリレンイミド染料及びペリレンエステル染料、チオキサテン染料、ベンゾキサンテン染料、及びベンゾチアジン染料から成る群から選択される蛍光染料と、を含む蛍光逆反射物品（ａｒｔｉｃｌｅ）について記載している。ＰＥＴＧ蛍光樹脂マトリックスを用いて、道路標識の日中の視認性を向上させることができる。そのような路面標識は、光透過性蛍光物質の構造を含むベース部材を備えている。この構造は上面及び前縁表面を有し、ベース部材はこの構造の下にエアキャップを設けるように構成されている。
【０００７】
Ｐ．Ｈｅ等（Ｄａｌｔｏｎ  Ｔｒａｎｓ．２０１０、３９、８９１９〜８９２４）は、青色光によって励起される赤色発光カルバゾールベースのユーロピウム（ｉｉｉ）複合体について記載している。これは、芳香族基及び３価ユーロピウムイオンを含むカルバゾールについて記載している。
【発明の概要】
【発明が解決しようとする課題】
【０００８】
燐光体変換ＬＥＤを用いて白色光を得るため、例えば、ＬＥＤによって放出される青色光が、燐光体層を用いて部分的に黄色光／赤色光に変換される。この結果、所望の色温度を有する白色光が得られる。そのような用途では、光−熱安定性が高いことから無機燐光体が広く用いられている。有機燐光体は、燐光体変換ＬＥＤ用途で用いられる魅力的な代替案である。そのようなシステムの利点は、各々が典型的なルミネッセンス特性を有する様々な燐光体を混合することで得られるルミネッセンススペクトル調整における自由度と、必要ならば分子工学によってルミネッセンス特性を調整できることである。更に、有機燐光体は無機燐光体よりも著しく安価である。有機燐光体は特に、燐光体がＬＥＤ源から離れて配置され、過剰な劣化を回避するため燐光体の温度及び光強度が比較的低い遠隔燐光体の適用例において検討されている。しかしながら、黄色燐光体の寿命が重要な問題のままである。
【課題を解決するための手段】
【０００９】
赤色光を生成するため、とりわけ、Ｆ−３００（＝Ｆ−３０５＝ＢＡＳＦ  Ｒｅｄ＝Ｌｕｍｏｇｅｎ（登録商標）Ｆ  Ｒｅｄ  ３００（ＢＡＳＦ）＝ＣＡＳ  １２３１７４−５８−３）の使用が検討されている。これは良好な寿命及び量子効率を示す。
【化１】
0006396581.tif 000002
【００１０】
この分子（Ｆ−３０５と示すこともある）及び代替的な構造（分子Ｉに関して以下も参照のこと）は、青色光よりも黄色光を多く吸収する。これは、有機又は無機黄色放出染料によって発生する黄色光の大部分が赤色光に変換されることを意味する。この結果、二重の光変換（青から黄に、黄から赤に）のため、及び黄色燐光体の非効率的な使用のために、効率の低下につながる。
【００１１】
従って、本発明の一態様は、好ましくは上述の欠点の１つ以上を少なくとも部分的に防ぎ、これによって高効率化を達成し得る代替的な（赤色）ルミネッセンス物質を提供することである。本発明の別の態様は、好ましくは上述の欠点の１つ以上を少なくとも部分的に防ぎ、これによって高効率化を達成し得る、そのような（赤色）ルミネッセンス物質を用いた代替的な照明デバイスを提供することである。
【００１２】
我々は、とりわけ、（分子内で）フェルスター共鳴エネルギ移動（ＦＲＥＴ：Ｆｏｒｓｔｅｒ  ｒｅｓｏｎａｎｔ  ｅｎｅｒｇｙ  ｔｒａｎｓｆｅｒ）が起こり得る黄色ドナー基及び赤色アクセプタ基を有する分子の使用を提案する。これらの分子は特に、黄色光の吸収を回避するか又は最小限に抑えるため、青色（ＬＥＤ）光を強く吸収すると共に黄色（及び／又は緑色）領域に低吸収を有する部分を含まなければならない。この理由のため、１つ以上の黄色部分を赤色放出部分に（共有結合によって）接続しなければならない。
【００１３】
従って、第１の態様において本発明は、特に青色光成分を有する光源光を与えるように構成された光源と、光源光の少なくとも一部を変換光に変換するように構成された光コンバータと、を備える照明デバイスを提供する。光コンバータはルミネッセンス物質を含み、特に、光コンバータはそのような（埋め込まれた）ルミネッセンス物質を用いた（ポリマー）マトリックスを備え、ルミネッセンス物質は、光源光の少なくとも一部、特に光源光の青色光成分の少なくとも一部を吸収することができる第１の基と、特に赤色光成分を有するルミネッセンス分子光を放出することができる第２の基と、を備える（有機）ルミネッセンス分子を備え、第１の基は、光源光の少なくとも一部、特に青色光成分の少なくとも一部の吸収によって獲得したエネルギの少なくとも一部を、赤色光成分を有するルミネッセンス分子光の発生のために第２の基へ移動させるように構成され、（特に）第２の基は、以下のもの及びその誘導体をベースとする基を含む。以下で更に明らかにするように、本発明は、別の態様において、そのようなルミネッセンス物質又はそのようなルミネッセンス分子自体も提供する。
【化２】
0006396581.tif 000003
【００１４】
そのような分子により、分子によって吸収される青色光が赤色に直接変換され得るという利点が得られる。このように、緑色光及び／又は黄色光の再吸収が最小限に抑えられ、高い効率が達成できる光源構成を設計することができる。本明細書において、「分子」という言葉は複数の分子にも関連することがある。更に、「分子」という言葉は、本明細書で示される条件に合致する複数の異なる分子にも関連することがある。
【００１５】
本明細書において、２つの基は、エネルギ移動、特にフェルスター共鳴エネルギ移動に基づいて励起されるとルミネッセンスを与えるように構成されている。フェルスター共鳴エネルギ移動（ＦＲＥＴ）、蛍光共鳴エネルギ移動（ＦＲＥＴ：ｆｌｕｏｒｅｓｃｅｎｃｅ  ｒｅｓｏｎａｎｃｅ  ｅｎｅｒｇｙ  ｔｒａｎｓｆｅｒ）、共鳴エネルギ移動（ＲＥＴ：ｒｅｓｏｎａｎｃｅ  ｅｎｅｒｇｙ  ｔｒａｎｓｆｅｒ）又は電子エネルギ移動（ＥＥＴ：ｅｌｅｃｔｒｏｎｉｃ  ｅｎｅｒｇｙ  ｔｒａｎｓｆｅｒ）は、例えば２つの感光性分子（発色団）の間のエネルギ移動を説明する機構である。ドナー発色団（ルミネッセンス分子）は、最初に電子励起状態であり、非放射性双極子−双極子カップリングによってエネルギをアクセプタ発色団へ移動させることができる。本明細書において、エネルギは特に、異なる分子間でなく単一分子内で共鳴される。前者の場合（すなわち分子間のエネルギ移動）、一般的に高濃度が必要であり、これが濃度消光（ｃｏｎｃｅｎｔｒａｔｉｏｎ  ｑｕｅｎｃｈｉｎｇ）を招くという欠点を招き得る。従って、特に第１の基はフェルスター共鳴エネルギ移動ドナーとして、第２の基はフェルスター共鳴エネルギ移動アクセプタとして構成される。比較的高い濃度の発色団を用いる必要があるという欠点は、本発明によって回避される。更に、（同一分子における）特に２つの隣接した第１の基及び第２の基は、特に、相互に対して約１０ｎｍ以下の最短距離で、特に約５ｎｍ以下、例えば２．５ｎｍ以下等で配置することができる。このような距離で、フェルスター共鳴エネルギ移動（ＦＲＥＴ）が起こり得る。従って、本発明が提供する有機ルミネッセンス物質又は有機ルミネッセンス分子は、（本明細書に規定するような）少なくとも第１の基と（本明細書に規定するような）少なくとも第２の基とを含み、これらは双方とも同一の有機ルミネッセンス分子に含まれる。第１の基は、光からの吸収によって獲得したエネルギの少なくとも一部を第２の基へ移動させるように構成され、（その際に）第２の基は、光、特に赤色光を放出する。（同一分子における）隣接した第１の基及び第２の基の結合間の最短距離は、特に約５ｎｍ以下の範囲内、例えば０．５〜５ｎｍの範囲内であり得る。
【００１６】
従って、特に第１の基は青色光を吸収するように構成されている。別の態様では、第１の基はＵＶ光を（ＵＶ光も）吸収するように構成することができる。青色光成分は任意選択的に、この分子を励起するため使用されるだけでなく、例えば白色光を発生させるための照明デバイス光の成分としても使用され得る。「青色光成分を有する光源光」というフレーズ及び同様のフレーズは、光源が発生する光が、青色光から成るか、又は青色光と、任意選択的に電磁スペクトルの他の部分、特に可視光部分から及び任意選択的にＵＶ部分から選択された部分とを含み得ることを示す。
【００１７】
特定の実施形態において、第２の基は、Ｆ−３００（上記を参照のこと）又はその誘導体（をベースとする基）を含む。より一般的には、第２の基は特に、化学式Ｉ（以下を参照のこと）で規定されるような分子を含み得る。化学式Ｉで規定される分子の特定の実施形態を以下で明らかにし、更に本明細書で示される分子の誘導体について説明する。本明細書において、一般的に「誘導体」という言葉は、各自由位置が相互に無関係に、水素、炭化水素、ハロゲン等のような基を含み得ることを示す（以下も参照のこと）。一例として、上記の分子Ｆ３００では、各遊離基が水素原子であると想定できる。例えば、４つのＯ−フェニル基の各々が５つのＨ原子を含み得る。更に、分子内の自由位置の少なくとも１つを用いて、１つ以上の第１の基に共有結合することができる。これは、直接に又はリンカーを介して（以下を参照のこと）行われ得る。更に、分子内の自由位置の少なくとも１つを用いて、マトリックス（以下を参照のこと）に共有結合することも可能である。誘導体についての更なる情報は以下で見出される。「又はその誘導体」というフレーズ及び同様のフレーズは、そのような基が代替的に、記載された（図示された）基の誘導体を含み得ることを示す。しかしながら、分子が複数のそのような基を含む実施形態では、各基は、具体的に示された基及びその誘導体からそれぞれ別個に選択され得る。更に、「又はその誘導体」というフレーズは、誘導体のタイプが１つであることを暗示しない。以下で更に明らかにするように、いかなる誘導体も含まれ得る。
【００１８】
上記のように、特定の実施形態において、第１の基は、青色光成分の少なくとも一部を吸収するように構成された基を含み、特に、そのエネルギを第２の基に移動させて赤色光を発生することができる。このように、ＦＲＥＴのような（非放射性）エネルギ移動を介して、（中間吸収及び放出による）著しい損失なしに赤色光を発生させることができる。
【００１９】
そのような分子によって提供することができる実施形態では、例えば、分子（の全数）の一部が、第１の基のみを含み、青色光を緑色光及び／又は黄色光に変換するため実質的に使用可能であり、分子の別の部分が、本明細書に示される第１の基及び第２の基を含み、青色光を赤色光に直接変換するため実質的に使用可能であり、これによって白色のルミネッセンス物質光を与え得ることに留意すべきである。
【００２０】
更に別の特定の実施形態において、第１の基は、以下の１つ以上又はその誘導体をベースとする１つ以上の基を含む。
【化３】
0006396581.tif 000004
【００２１】
他の関連する有機黄色燐光体は、とりわけ、欧州特許第２６４５８２２号（これは引用により本願に含まれるものとする）に記載されており、ペリレンから誘導され得る。例としては、（上記の）２３２４（ＣＡＳ：１６５５５０−６１−８）、又はＦ０８４（ＣＡＳ：２７４４−５０−５）、又はＦ８３（又はＦ０８３）（ＣＡＳ：１００４４３−９５−６）、又はソルベントイエロー９８（ＣＡＳ：１２６７１−７４−８）、又はディスパースイエロー（ＣＡＳ：３４５６４−１３−１）、又は蛍光イエロー４３（ＣＡＳ：１９１２５−９９−６）等である。これらの黄色基により、赤色放出基への効率的なエネルギ移動が得られるようである。２以上の第１の基を有する単一分子は、ある実施形態では、例えば２３２４（又はその誘導体）及びＦ０８４（又はその誘導体）のように、異なる第１の基を含み得る。繰り返すが、本明細書では一般的に「誘導体」という言葉は、各自由位置が相互に無関係に、水素、炭化水素、ハロゲン等の基を含み得ることを示す。自由位置は、図２ｂ及び図２ｃにおいて「Ｇ」で示されている。
【００２２】
一例として、上記の分子では、各遊離基が水素原子であると想定できる。例えば、３元基（ｔｅｒｎａｒｙ  ｇｒｏｕｐ）のいくつかは、イソプロピル基であり得る（すなわち各自由位置がＨ原子を含む）が、１つ以上の長鎖を有する第３級炭素も含み、任意選択的に４元基（ｑｕａｔｅｒｎａｒｙ  ｇｒｏｕｐ）も含み得る（第３級炭素上の自由位置がＨ原子でなく炭化水素によって占有される場合）。
【００２３】
更に、分子内の自由位置の少なくとも１つを用いて、１つ以上の第２の基に共有結合することができる。これは、直接に又はリンカーを介して行われ得る（以下を参照のこと）。更に、分子内の自由位置の少なくとも１つを用いて、マトリックスに共有結合することができる（以下を参照のこと）。誘導体についての更なる情報は以下で見出される。
【００２４】
更に、量子効率に関する最良の結果は、分子がかさ高い基（ｂｕｌｋｙ  ｇｒｏｕｐ）を含む場合、特に第１の基がかさ高い基を含むか又はそのようなかさ高い基に隣接して配置される場合に得られるようである。これにより、隣接した分子間又は基間の距離を大きくすることで、起こり得るエネルギ消光が低減すると想定される。従って、別の実施形態では、ルミネッセンス分子は更にかさ高い基を含む。また、「かさ高い基」という言葉は、複数の（異なる）かさ高い基を指すこともある。特に、かさ高い基は第３級又は第４級炭素を含む。従って、特に、かさ高い基は第１の基に共有結合されるか又は第１の基の一部である。
【００２５】
かさ高い基は、第１の基の側基（すなわち、例えば上記した第１の基のうち１つの誘導体）とすることができ、及び／又は第２の基の側基（すなわち、例えば上記した第２の基のうち１つの誘導体）とすることができる。この代わりに又はこれに加えて、かさ高い基は、例えば第１の基と第２の基との間のリンカーの少なくとも一部とすることができる。従って、特定の実施形態では、かさ高い基は第１の基と第２の基との間に配置される。更に別の実施形態では、かさ高い基は第１の基に共有結合される。
【００２６】
上記のように、リンカーは特に、第３級及び第４級炭素原子の１つ以上を含み得る。特定の実施形態では、かさ高い基は以下のもの又はその誘導体を含む。本明細書において、波状線（ｗｉｇｇｌｅ）は、例えば環状基のような分子の残り部分を示す。
【化４】
0006396581.tif 000005
【００２７】
更に、上記のように、かさ高い基は第１の基の一部又は第２の基の一部であってもよい。特定の実施形態では、かさ高い基と組み合わせた第１の基は、以下の１つ以上又はその誘導体をベースとする基を含む。第２の基は、Ｆ３００を含む場合、当然そのような基を含む。
【化５】
0006396581.tif 000006
【００２８】
第１の基と第２の基との間のリンカーに関して、そのようなリンカーは一般的に、少なくとも４つの炭素−炭素結合のような、少なくとも４つの化学結合の（直）鎖を少なくとも提供する。すなわち、これら２つの基は少なくとも４つの炭素−炭素結合の鎖によって分離される。従って特定の実施形態では、第１の基及び第２の基は少なくとも４つの化学結合の共有結合鎖で相互に分離され、この鎖は、Ｃ、Ｏ、Ｎ、及びＳｉ原子の１つ以上を含む。「リンカー」という言葉は、任意選択的に、（第１の基と第２の基との間の）複数のリンカーを含むことがある。任意選択的に、単一分子内で異なるリンカーが適用され得る。
【００２９】
上記の例からわかるように、単一分子は複数の第１の基を含むことができる。この代わりに又はこれに加えて、単一分子は複数の第２の基を含むことができる。従って実施形態において、ルミネッセンス分子は、１つ以上の黄色ドナー基を（第１の基（複数の第１の基）として）含み、更に１つ以上の赤色アクセプタ基を（第２の基（複数の第２の基）として）含む。特定の実施形態では、ルミネッセンス分子中の第１の基の数は第２の基の数よりも多い。これは効率の点で有利となり得る。特に、単一分子は、単一の第２の基及び１つ以上の第１の基を含む。特定の第１の基は、例えば、Ｆ０８４、２３２４、ソルベントイエロー、ディスパースイエロー、蛍光イエロー、２３６３、２３２４、及びそれらの誘導体から成る群から選択され得る。
【００３０】
いくつかの特定の分子は極めて効率が高いようである。従って、更に別の態様において本発明は、そのようなルミネッセンス物質自体のいくつかの特定の実施形態も提供する。従って、別の実施形態において本発明は、以下の１つ以上及びその誘導体を含むルミネッセンス物質を提供する。
【化６】
0006396581.tif 000007
【化７】
0006396581.tif 000008
【００３１】
むろん、本発明は、この群からルミネッセンス分子が選択される、上で規定した照明デバイスも提供する。より一般的には、更に別の態様において本発明は、光源光を与えるように構成された光源と、この群から選択されると共に光源光の少なくとも一部をルミネッセンス分子光に変換するように構成されたルミネッセンス物質と、を含む照明デバイスも提供する。更に別の態様において、本発明は、本明細書に規定されるようなルミネッセンス物質、特に上で規定した群から選択されるルミネッセンス分子を含むルミネッセンス物質を含むコンバータも提供する。
【００３２】
上記のように、これらの基は、記載した分子の誘導体を含み得る。従って、例えば１つ以上の「自由位置」はＨを含まず、別の基を含むことがある。
【００３３】
誘導体は、自由位置において、Ｈの代わりに、例えばＣ１〜Ｃ１８アルキル基、Ｃ６〜Ｃ２４アリル基、Ｃ６〜Ｃ２４ヘテロアリル基、ハロゲン基、又は別の基を有する基である。他の可能な基は、ＣＮ、ＮＯ２、ＣＯ２アルキル、ＣＯ２アリル、ＣＯＮアルキル、ＣＯＮアリル、ＯＣＯアルキル、ＯＣＯアリル、ＮＣＯアルキル、ＮＣＯアリル等から成る群から選択され得る。
【００３４】
例えば、そのような分子は１つ以上のＣ１〜Ｃ１８アルキル基を含み得る。本明細書において、「Ｃ１〜Ｃ１８アルキル」という言葉は、特に、分岐Ｃ１〜Ｃ１８アルキル又は非分岐Ｃ１〜Ｃ１８アルキルに関連し得る。「Ｃ１〜Ｃ１８アルキル」という言葉は、非置換Ｃ１〜Ｃ１８アルキル又は置換Ｃ１〜Ｃ１８アルキル（すなわち、１つ以上の置換基を有するＣ１〜Ｃ１８アルキル）に関連し得る。「Ｃ１〜Ｃ１８アルキル」という言葉は、直鎖Ｃ１〜Ｃ１８アルキル又は非直鎖Ｃ１〜Ｃ１８アルキル（これは置換されているか又は非置換であり得る）に関連し得る。本明細書において、「非直鎖（ｎｏｎ−ｌｉｎｅａｒ）」という言葉は、Ｃ１〜Ｃ１８シクロアルキルのような環状のものを示し得る。
【００３５】
一例として、「Ｃ１〜Ｃ１８アルキル」という言葉は、ある実施形態において直鎖ヘプチル基を指すが、別の実施形態では、１つ以上のフルオロ置換基（ｆｌｕｏ  ｓｕｂｓｔｉｔｕｅｎｔ）を有するメチル置換シクロヘキサン基を指す。Ｃ１〜Ｃ１８アルキルは、特にＣ１〜Ｃ１６アルキルを指し、例えばＣ１〜Ｃ８アルキルであり、特にＣ１〜Ｃ４アルキル等である。
【００３６】
アルキル基の例は、特に、メチル、エチル、ｎ−プロピル、イソプロピル、ｎ−ブチル、イソブチル、ｓｅｃ−ブチル、ｔｅｒｔ−ブチル、ｎ−ペンチル、ネオ−ペンチル、ｎ−ヘキシル、ｎ−ヘプチル、ｎ−オクチル、ｎ−ノニル、ｎ−デシル、ｎ−ウンデシル、ｎ−ドデシル等である。シクロアルキル基の例は、例えばシクロペンチル、シクロヘキシル、シクロヘプチル、シクロオクチル等である。
【００３７】
任意選択的に、Ｃ１〜Ｃ１８アルキルの炭素鎖は、−Ｏ−及び−Ｓ−から個別に選択される１つ以上の基によって中断され得る。従って、ある実施形態においてＣ１〜Ｃ１８アルキルという言葉は、エーテル又は変形（ｖａｒｉａｎｔ）においてポリエーテルに関連し得る。従って、特定の実施形態においてＣ１〜Ｃ１８アルキルは、ＣｎＨ２ｎ＋１Ｏｍのような１つ以上のエーテル基を含むＣ１〜Ｃ１８アルキルも指すことがある。ここで、ｎは１〜１８までの整数であり、例えば１〜１６であり、０≦ｍ≦ｎ／２である。
【００３８】
適用可能である置換基は、フッ素、塩素、ヒドロキシル、シアノ、アシル、ＣＯＯＨ、カルボキシレート、アルキルカルボニルオキシ、カルバモイル、アルキルアミノカルボニル、（ジアルキルアミノ）カルボニル、ＳＯ３Ｈ、スルホネート、スルホアミノ、スルファミド、スルファモイル、及びアミジノから選択され得る。
【００３９】
一般に置換基は、１〜６の置換基、例えば１〜４の置換基に限定される。特定の実施形態では、Ｃ１〜Ｃ１８アルキルは１つ以上のフッ素原子で置換される。例えばある実施形態では、Ｃ１〜Ｃ１８アルキルは特にＣｎＨ２ｎ＋１−ｍＦｍに関する。ここで、ｎは１〜１８までの整数であり、例えば１〜１６であり、０≦ｍ≦２ｎ＋１である。従って、「アルキル」という言葉及び同様の言葉は、例えば１つ以上のフルオロ置換基でフッ素化されたアルキル等の置換アルキルにも関し得る。
【００４０】
例えば、そのような分子は１つ以上のＣ６〜Ｃ２４アリル基を含み得る。本明細書において、「Ｃ６〜Ｃ２４アリル」という言葉は特に、単環芳香族アリル基又は多環芳香族アリル基に関し得る。「Ｃ６〜Ｃ２４アリル」という言葉は、非置換Ｃ６〜Ｃ２４アリル又は置換Ｃ６〜Ｃ２４アリル（すなわち、１つ以上の置換基を有するＣ６〜Ｃ２４アリル）に関し得る。Ｃ６〜Ｃ２４アリルは特に、例えばＣ６〜Ｃ１０アリルのようなＣ６〜Ｃ１６アリルに関する。Ｃ６〜Ｃ２４アリルは、少なくとも１つのアリル基に加えて、１つ以上の非共役環状基も含み得る。
【００４１】
アリル基の例は、フェニル、ナフチル、インデニル、フルオレニル、アントラセニル、フェナントレニル、ナフタセニル等である。メチルフェニル（Ｃ７）又はエチルフェニル（Ｃ８）のように、Ｃ６〜Ｃ２４アリルが１つ以上の芳香族基及び１つ以上のアルキル基を含む場合、アルキル基は特に直鎖アルキル基であり得る。また、これらのアルキル基は個別に１つ以上の置換基を含み得る。更に、これらのアルキル基は、−Ｏ−及び−Ｓ−から個別に選択される１つ以上の基によって中断され得る。従って、ある実施形態では、そのようなアルキル基はエーテル又は変形においてポリエーテルに関連し得る。
【００４２】
適用可能である置換基は、フッ素、塩素、ヒドロキシル、シアノ、アシル、ＣＯＯＨ、カルボキシレート、アルキルカルボニルオキシ、カルバモイル、アルキルアミノカルボニル、（ジアルキルアミノ）カルボニル、ＳＯ３Ｈ、スルホネート、スルホアミノ、スルファミド、スルファモイル、及びアミジノから選択され得る。一般に置換基は、１〜６の置換基、例えば１〜４の置換基に限定される。特定の実施形態では、Ｃ６〜Ｃ２４アリルは１つ以上のフッ素原子で置換される。
【００４３】
例えば、そのような分子は、１つ以上のＣ６〜Ｃ２４ヘテロアリル基を含み得る。本明細書において「Ｃ６〜Ｃ２４ヘテロアリル」という言葉は、特に、ヘテロ芳香族単環基又は多環基に関連し得る。「Ｃ６〜Ｃ２４ヘテロアリル」という言葉は、非置換Ｃ６〜Ｃ２４ヘテロアリル又は置換Ｃ６〜Ｃ２４ヘテロアリル（すなわち、１つ以上の置換基を有するＣ６〜Ｃ２４ヘテロアリル）に関し得る。Ｃ６〜Ｃ２４ヘテロアリルは特に、Ｃ６〜Ｃ１６ヘテロアリル、例えばＣ６〜Ｃ１０ヘテロアリルに関する。Ｃ６〜Ｃ２４ヘテロアリルは、少なくとも１つのヘテロアリル基に加えて、１つ以上の非共役環状基も含み得る。
【００４４】
Ｃ６〜Ｃ２４ヘテロアリルの例は、例えば２，５−インデニレン、２，６−インデニレン、ピラジニレン、ピリジニレン、ピリミジニレン、２，４−チオフェニレン、２，５−チオフェニレン、１，３，４−チアジアゾール−２，５−イレン、１，３−チアゾール−２，４−イレン、１，３−チオゾール−２，５−イレン、１，３−オキサゾール−２，４−イレン、１，３−オキサゾール−２，５−イレン、１，３，４−オキサジアゾール−２，５−イレン等である。Ｃ６〜Ｃ２４ヘテロアリルが１つ以上のヘテロ芳香族基及び１つ以上のアルキル基を含む場合、アルキル基は特に直鎖アルキル基であり得る。また、これらのアルキル基は個別に１つ以上の置換基を含み得る。更に、これらのアルキル基は、−Ｏ−及び−Ｓ−から個別に選択される１つ以上の基によって中断され得る。従って、ある実施形態では、そのようなアルキル基はエーテル又は変形においてポリエーテルに関連し得る。
【００４５】
適用可能である置換基は特に、フッ素、塩素、ヒドロキシル、シアノ、アシル、ＣＯＯＨ、カルボキシレート、アルキルカルボニルオキシ、カルバモイル、アルキルアミノカルボニル、（ジアルキルアミノ）カルボニル、ＳＯ３Ｈ、スルホネート、スルホアミノ、スルファミド、スルファモイル、及びアミジノから選択され得る。一般に置換基は、１〜６の置換基、例えば１〜４の置換基に限定される。特定の実施形態では、Ｃ６〜Ｃ２４ヘテロアリルは、１つ以上のフッ素原子で置換される。
【００４６】
更に、そのような分子は、フッ素、塩素、ヒドロキシル、シアノ、アシル、ＣＯＯＨ、カルボキシレート、アルキルカルボニルオキシ、カルバモイル、アルキルアミノカルボニル、（ジアルキルアミノ）カルボニル、ＳＯ３Ｈ、スルホネート、スルホアミノ、スルファミド、スルファモイル、及びアミジノ等を含み得る。これに加えて又はこの代わりに、そのような分子は、ＣＮ、ＮＯ２、ＣＯ２アルキル、ＣＯ２アリル、ＣＯＮアルキル、ＣＯＮアリル、ＯＣＯアルキル、ＯＣＯアリル、ＮＣＯアルキル、ＮＣＯアリル等を含み得る。
【００４７】
本明細書におけるハロゲンは特に、フッ素、塩素であり、とりわけフッ素である。特に、１つ以上のハロゲンが存在する場合、１つ以上のハロゲンはフッ素（のみ）を含む。
【００４８】
「から個別に選択される」というフレーズは、記載された種のうち任意のものが、他の選択とは無関係に選択され得ることを示す。
【００４９】
誘導体について考えられる選択肢のいくつかを説明したが、ここで、第２の基として使用可能な分子を用いて、誘導について更に説明する。Ｆ３００は、化学式Ｉの分子のより一般的なクラスに属する。
【化８】
0006396581.tif 000009
−ここで、Ｇ１及びＧ６は、直鎖アルキル、分岐アルキル、酸素含有アルキル、シクロアルキル、ナフチル、及びＹから選択される基を個別に含む。
○ここで、Ａ、Ｂ、Ｃ、Ｊ、及びＱの各々は、水素、フッ素、塩素、イソプロピル、ｔ−ブチル、メトキシ、１６までの炭素原子を有するアルキル、及び１６までの炭素原子を有する酸素含有アルキルから選択される基を個別に含む。
−Ｇ２、Ｇ３、Ｇ４、及びＧ５は、水素、フッ素、塩素、イソプロピル、ｔ−ブチル、メトキシ、１６までの炭素原子を有するアルキル、及び１６までの炭素原子を有する酸素含有アルキル、及びＸから選択される基を個別に含む。
○ここで、Ｄ、Ｅ、Ｉ、Ｌ、及びＭの各々は、水素、フッ素、塩素、イソプロピル、ｔ−ブチル、メトキシ、１６までの炭素原子を有するアルキル、及び１６までの炭素原子を有する酸素含有アルキルから選択される基を個別に含む。
−更に、Ｇ２、Ｇ３、Ｇ４、及びＧ５から選択される少なくとも２つは少なくともＸを含み、個別に、Ｇ２、Ｇ３、Ｇ４、及びＧ５から選択される前記少なくとも２つのうち少なくとも２つのＤ、Ｅ、Ｉ、Ｌ、及びＭの少なくとも１つは、フッ素及び塩素から選択される基、特にフッ素を含む。
【００５０】
特に、Ｇ２、Ｇ３、Ｇ４、及びＧ５から選択される前記少なくとも２つのうち少なくとも２つは、フッ素及び塩素から選択される２つ以上の基、特にフッ素を含む。所望の光学特性が得られるのは、特に、Ｇ２〜Ｇ５の全てが少なくともＸを含む（及び、少なくとも２つ、特に４つ全てがフッ素置換基を含む）場合である。従って、ある実施形態では、Ｇ２〜Ｇ５の各々はＸである。特にＧ１及びＧ６について上記で規定されたような、直鎖アルキル、分岐アルキル、酸素含有アルキル（以下も参照のこと）、シクロアルキル、及びナフチルは、特に、４４までの炭素原子を含み得る。アルキル（又はナフチル）は、フッ素で置換してもよい。ある実施形態では、Ｇ１及びＧ６の各々はＣｎＨ２ｎ＋１−ｍＦｍであり、ｎ≦４４であり、ｍ≦２ｎ＋１である。他の置換基が除外されるわけではない。特に、アルキルは２０までの炭素原子を含み、例えば１０まで、特に８までの炭素原子を含む。Ｇ１及びＧ６について上記で規定されたような、特に４４までの炭素原子を有する酸素含有アルキルは、ある実施形態において、特にＣｎＨ２ｎ＋１Ｏｍに関し得る。ここで、ｎは１〜４４までの整数であり、ｍ＜ｎ／２である。特に４４までの炭素原子を有する酸素含有アルキルは、フッ素で置換してもよい。他の置換基が除外されるわけではない。酸素含有アルキルは、直鎖、分岐、もしくは環状とすることができ、又はそれらの２つ以上の組み合わせであってもよい。酸素含有アルキルは特に、オリゴエチレンオキシドのようなアルコール又はエーテルを含む。特に、ｎは最大で２０であり、例えば最大で１０であり、特に最大で８等である。Ｇ１及びＧ６は同一であるか又は異なる場合がある（以下も参照のこと）。Ａ、Ｂ、Ｃ、Ｊ、Ｑ、Ｇ２、Ｇ３、Ｇ４、及びＧ５、Ｄ、Ｅ、Ｉ、Ｌ、及びＭについて上記で規定されたような、１６までの炭素原子を有するアルキルは、特にＣｎＨ２ｎ＋１に関する。ここで、ｎは１〜１６までの整数である。アルキルは、直鎖、分岐、もしくは環状とすることができ、又はそれらの２つ以上の組み合わせであってもよい。１６までの炭素原子を有するアルキルは、フッ素で置換してもよい（以下を参照のこと）。他の置換基が除外されるわけではない。特に、アルキルは１０までの炭素原子を含み、例えば８までの炭素原子を含む。Ａ、Ｂ、Ｃ、Ｊ、Ｑ、Ｇ２、Ｇ３、Ｇ４、及びＧ５、Ｄ、Ｅ、Ｉ、Ｌ、及びＭについて上記で規定されたような、１６までの炭素原子を有する酸素含有アルキルは、特にＣｎＨ２ｎ＋１Ｏｍに関する。ここで、ｎは１〜１６までの整数であり、ｍ≦ｎ／２である。アルキルは、直鎖、分岐、もしくは環状とすることができ、又はそれらの２つ以上の組み合わせであってもよい。１６までの炭素原子を有する酸素含有アルキルは、フッ素で置換してもよい（以下を参照のこと）。他の置換基が除外されるわけではない。特に、ｎは最大で１０であり、例えば最大で８である。従ってある実施形態では、１６までの炭素原子を有するアルキルは、少なくとも部分的にフッ素で置換することができ、ある実施形態では特にＣｎＨ２ｎ＋１−ｍＦｍに関し得る。ここで、ｎは１〜１６までの整数であり、ｍ≦２ｎ＋１である。フッ素置換アルキルは、直鎖、分岐、もしくは環状とすることができ、又はそれらの２つ以上の組み合わせであってもよい。他の置換基が除外されるわけではない。特に、ｎは最大で１０であり、例えば最大で８である。Ａ、Ｂ、Ｃ、Ｊ、Ｑは個別に選択され得る。Ｇ２、Ｇ３、Ｇ４、及びＧ５は個別に選択され得る。Ｄ、Ｅ、Ｉ、Ｌ、及びＭは個別に選択され得る。
【００５１】
Ｆ３００の場合、Ｇ１及びＧ６は特定のＹ基を含み、Ｇ２、Ｇ３、Ｇ４、及びＧ５は特定のＸ基を含む。Ｆ３００の誘導体の一例は化合物２４０９である（以下を参照のこと）。
【００５２】
上記の教示は、とりわけ第１の基及び第２の基に当てはまり、従って、結果として得られる分子にも当てはまる。例えば、特定の分子２４５５、２４５２、２５１７、及び２４４０を想定すると、それらの誘導体は例えば、１つ以上のイソプロピル位置に１つ以上のｔｅｒｔブチルが配置されるか、又は黄色基が塩素置換基又はニトリル置換基等を含む（例えばＦ０８３を参照のこと）ような分子であり得る。一例として、第１の基の基部（ｂａｓｉｓ）であり得るＦ０８３は以下のように図示される。
【化９】
0006396581.tif 000010
【００５３】
「ルミネッセンス物質」という言葉は、特に、ルミネッセンス特性を有する（すなわち、（ＵＶ光及び青色光の１つ以上によって）励起されると光を放出することができる）有機物質を意味する。ルミネッセンス物質は、本明細書に規定されるような照明デバイスに適用され得る。そのような照明デバイスは例えば、一種の改造ランプであるＴＬＥＤを含む（Ｔ８チューブのようなチューブ内にＬＥＤ（複数のＬＥＤ）を備えたチューブ）。また、ルミネッセンス物質は、一種の改造白熱ランプである、電球内にＬＥＤ（複数のＬＥＤ）を備えた電球に適用され得る。双方の事例において、ルミネッセンス物質は、例えば透過性エンベロープの上流面（すなわち、透過性エンベロープの内面）のような遠隔位置に適用することができる。照明デバイスは照明器具として設計され得る。従って、本明細書に規定されるような照明デバイスの特定の実施形態は照明器具である。
【００５４】
任意選択的に、照明デバイスの透過性エンベロープとしてマトリックスを用いてもよい。換言すると、透過性エンベロープは実質的にマトリックスから構成される。
【００５５】
光コンバータという言葉は、第１の波長から第２の波長の光に光を変換するように構成されたシステムを指す。特に、ＵＶ光及び／又は青色光（励起波長）は、（励起波長よりも高い波長の）可視光に、（少なくとも部分的に）変換され得る。「光コンバータ」の別の言葉は「波長コンバータ」である。光コンバータは、例えば粒子、薄片、膜、板等の形態であり得る。特定の実施形態では、光コンバータという言葉は自立層を含み得る。従ってある実施形態では、光コンバータは、コーティング、自立層、及び板から成る群から選択される。この光コンバータは従って、特に室温で、特に１００℃まで、特に１５０℃まで、とりわけ２００℃までの温度で、固体である。光コンバータは可撓性であってもよく、又は剛性であってもよい。更に、光コンバータは平坦であるか又は（１次元又は２次元で）湾曲していてもよい。更に、任意選択的に光コンバータは、光コンバータの外面の少なくとも一部において光取り出し（ｏｕｔｃｏｕｐｌｉｎｇ）構造を含み得る。光コンバータは、相互に重なった層のような１つ以上の部分を含み得る。そのような部分は、異なるルミネッセンス物質又は異なる濃度のルミネッセンス物質を含み得る。しかしながら、光コンバータの少なくとも一部は（赤色）ルミネッセンス物質を含む。
【００５６】
マトリックスは特に、マトリックス材料と、ルミネッセンス物質のような上記の材料とを含み、任意選択的に第２のルミネッセンス物質等も含み得る。ルミネッセンス物質（複数のルミネッセンス物質）及び任意選択的な他のルミネッセンス物質は、ある実施形態において、特にマトリックス全体で均一に分散され得る。しかしながら、光コンバータが２つ以上のセグメントを含み、これら２つ以上のセグメントが、少なくともルミネッセンス物質（複数のルミネッセンス物質）に関して、例えばルミネッセンス物質（複数のルミネッセンス物質）の種類及び／又は濃度に関して、異なる組成を有することも可能である。
【００５７】
ルミネッセンス物質（複数のルミネッセンス物質）（すなわち、少なくとも本明細書に規定されるようなルミネッセンス物質であるが、任意選択的に１つ以上の第２のルミネッセンス物質も含む）は、ある実施形態において、マトリックス内で分子的に分散され得る。この代わりに又はこれに加えて、ルミネッセンス物質（複数のルミネッセンス物質）は、粒子として、任意選択的にコーティングを有する粒子として利用できる。後者の実施形態では、コーティングされた粒子をマトリックス内に埋め込むことができる。コーティングは特に、Ｈ２Ｏ及び／又はＯ２に対してそのような粒子を封止するため適用可能である。
【００５８】
特に、マトリックス材料は、３８０〜７５０ｎｍの範囲から選択される波長を有する光に対して透過性である。例えばマトリックス材料は、青色、及び／又は緑色、及び／又は赤色に対して透過性であり得る。特にマトリックス材料は、少なくとも４２０〜６８０ｎｍの範囲全体に対して透過性である。特にマトリックス材料は、照明ユニットの光源（以下も参照のこと）により発生された、可視光波長範囲から選択される波長を有する光に対して、５０〜１００％の範囲、特に７０％〜１００％の範囲の光透過を有し得る。このように、マトリックス材料は照明ユニットからの可視光に対して透過性である。透過又は光透過性は、第１の強度で特定波長の光を材料に与え、材料を透過した後に測定されたその波長での光の強度を、材料にその特定波長で与えた光の第１の強度と関連付けることによって決定できる（ＣＲＣ  Ｈａｎｄｂｏｏｋ  ｏｆ  Ｃｈｅｍｉｓｔｒｙ  ａｎｄ  Ｐｈｙｓｉｃｓ、６９ｔｈ  ｅｄｉｔｉｏｎのＥ−２０８及びＥ−４０６、１０８８〜１９８９も参照のこと）。光コンバータは透明又は半透明としてもよいが、特に透明とすることができる。特に光コンバータは、実質的に透明である及び／又は実質的に光を散乱しない。光コンバータが透明である場合、光源の光は光コンバータによって完全には吸収されない場合がある。これは特に青色光を用いる場合に興味深い。青色光は、光ルミネッセンス物質を励起すると共に、（白色光の）青色成分を与えるために使用され得るからである。
【００５９】
マトリックス（材料）は、透過性有機物質支持体から成る群から選択される１つ以上の物質を含み得る。これは例えば、ＰＥ（ポリエチレン）、ＰＰ（ポリプロピレン）、ＰＥＮ（ポリエチレンナフタレート）、ＰＣ（ポリカーボネート）、ポリメチルアクリレート（ＰＭＡ）、ポリメチルメタクリレート（ＰＭＭＡ）（プレキシガラス（Ｐｌｅｘｉｇｌａｓ）又はパースペックス（Ｐｅｒｓｐｅｘ））、酢酸酪酸セルロース（ＣＡＢ）、シリコーン、ポリ塩化ビニル（ＰＶＣ）、ポリエチレンテレフタレート（ＰＥＴ）から成る群から選択されるものであり、ある実施形態では、（ＰＥＴＧ）（グリコール変性ポリエチレンテレフタレート）、ＰＤＭＳ（ポリジメチルシロキサン）、及びＣＯＣ（シクロオレフィンコポリマー）を含む。特にマトリックスは、芳香族ポリエステル又はそのコポリマーを含むことができ、これは例えば、ポリカーボネート（ＰＣ）、ポリ（メチル）メタクリレート（Ｐ（Ｍ）ＭＡ）、ポリグリコリド又はポリグリコール酸（ＰＧＡ）、ポリ乳酸（ＰＬＡ）、ポリカプロラクトン（ＰＣＬ）、ポリエチレンアジペート（ＰＥＡ）、ポリヒドロキシアルカノエート（ＰＨＡ）、ポリヒドロキシブチレート（ＰＨＢ）、ポリ（３−ヒドロキシブチレート−コ−３−ヒドロキシバレラート（ＰＨＢＶ）、ポリエチレンテレフタレート（ＰＥＴ）、ポリブチレンテレフタレート（ＰＢＴ）、ポリトリメチレンテレフタレート（ＰＴＴ）、ポリエチレンナフタレート（ＰＥＴ）である。特に、マトリックスはポリエチレンテレフタレート（ＰＥＴ）を含み得る。従って、マトリックスは特にポリマーマトリックスである。
【００６０】
しかしながら、別の実施形態では、マトリックス（材料）は無機物質を含み得る。好適な無機物質又はハイブリッド物質は、ガラス、（溶融）石英、透過性セラミック物質、及びシリコーンから成る群から選択される。また、無機部分及び有機部分の双方を含むハイブリッド物質も適用可能である。
【００６１】
マトリックス（材料）の材料として特に好適であるのは、ＰＭＭＡ、ＰＥＴ、透明ＰＣ、又はガラスである。とりわけ、マトリックスはポリエチレンテレフタレート（ＰＥＴ）を含む。このマトリックスは、同じルミネッセンス物質（複数のルミネッセンス物質）を用いた他のマトリックスに比べ、最良の光学特性を与えると思われるからである。ＰＥＴにおいて、ルミネッセンス物質は、（光源照射の影響下での）劣化が最も遅い。本明細書において、「ＰＥＴ」という言葉は、ＰＥＴ−Ｇ（グリコール変性又は他の任意選択的な変性のポリエチレンテレフタレート）を指すこともある。従って、マトリックスは特に、ルミネッセンス物質が発生した光の少なくとも一部に対して特に透過性である（ポリマー）物質を含む。
【００６２】
光コンバータは特に、ルミネッセンス物質（複数のルミネッセンス物質）と、任意選択的に他の成分と、マトリックスの１つ以上の前駆体とを組み合わせ、その後マトリックスの合成を行うことによって生成され得る。例えばポリマーマトリックス材料の場合、これは、ポリマーの単量体前駆体を用いて実行可能であり、ルミネッセンス物質（複数のルミネッセンス物質）及び任意選択的な他の成分の存在下で、例えば逐次重合によって又はラジカル連鎖重合等によって単量体前駆体を重合して、ポリマーマトリックスを提供すればよい。別の選択肢は、出発物質（複数の出発物質）として、特にポリマーのような硬化性の分子を用い、これらの分子、特にポリマーを、ルミネッセンス物質（複数のルミネッセンス物質）及び任意選択的な他の成分の存在下で硬化させて、マトリックスを提供することである。従って、特にマトリックスはポリマーマトリックスである。
【００６３】
そのような材料に有機燐光体を埋め込むことができる。「埋め込む」という言葉は、例えば材料に粒子として含めることを指すが、（ポリマー）マトリックス材料内における有機燐光体の分子分散を指すこともある。本明細書に示すように、（ポリマー）マトリックスは特に固体マトリックスである。
【００６４】
この代わりに又はこれに加えて、ルミネッセンス光コンバータのコーティングにおいて、１つ以上の第２のルミネッセンス物質を利用することができる。この代わりに又はこれに加えて、光コンバータとは別個の照明デバイス内に、１つ以上の第２のルミネッセンス物質を配置することも可能である。特に、１つ以上の第２のルミネッセンス物質は赤色放出燐光体を含む。「第２のルミネッセンス物質」という言葉は、特に、ルミネッセンス特性を有する（すなわち、（ＵＶ光及び青色光の１つ以上によって）励起されると光を放出することができる）無機物質を意味する。第２のルミネッセンス物質は特に、少なくとも赤色を放出するように構成され得るが、黄色、緑色等の他の波長が除外されるわけではない。「第２のルミネッセンス物質」という言葉は特に、ルミネッセンス特性を有する（すなわち、（ＵＶ光及び青色光の１つ以上によって）励起されると光を放出することができる）無機物質を意味する。しかしながら他の実施形態では、第２のルミネッセンス物質は、（本明細書に規定されるような有機ルミネッセンス物質（複数の有機ルミネッセンス物質）とは異なる）有機ルミネッセンス物質を含み得る。
【００６５】
従って、上記のような第２のルミネッセンス物質は特に、赤色光（及び任意選択的に他の光）を提供するように構成され得る。従って、第２のルミネッセンス物質は特に、光源の光の少なくとも一部を少なくとも赤色光に変換するように構成され得る。第２のルミネッセンス物質、特に赤色光を提供するように構成された第２のルミネッセンス物質は、光コンバータ、特にマトリックスに含むことができるが、例えば光コンバータのコーティングのように光コンバータの外側にあってもよい。
【００６６】
第２のルミネッセンス物質は量子ドット（ＱＤ）を含み得る。他の狭帯域発光体の中でも、量子ドットはこの目的に特に適している。量子ドットは、概ねわずか数ナノメートルの幅又は直径を有する半導体物質の小さい結晶である。入射光で励起されると、量子ドットは、結晶の大きさ及び物質によって決定される色の光を放出する。従って、ドットの大きさを適合させることで、特定の色の光を生成することができる。これは、量子ドットが狭帯域発光体であるので、これを用いることにより任意のスペクトルが得られることを意味する。
【００６７】
これに加えて又はこの代わりに、第２のルミネッセンス物質は他のルミネッセンス物質も含み得る。これは例えば、窒化物ルミネッセンス物質を含む２価ユーロピウム又はオキソ窒化物（ｏｘｏｎｉｔｒｉｄｅ）ルミネッセンス物質を含む２価ユーロピウムから成る群から選択される１つ以上であり、例えば、（Ｂａ、Ｓｒ、Ｃａ）Ｓ：Ｅｕ、（Ｍｇ、Ｓｒ、Ｃａ）ＡｌＳｉＮ３：Ｅｕ、及び（Ｂａ、Ｓｒ、Ｃａ）２Ｓｉ５Ｎ８：Ｅｕから成る群から選択される１つ以上の物質である。また、第２のルミネッセンス物質は、ガーネットを含む３価セリウム（上記を参照のこと）及びオキソ窒化物を含む３価セリウムから成る群から選択される１つ以上のルミネッセンス物質も含み得る。オキソ窒化物材料は、当技術分野において、オキシ窒化物（ｏｘｙｎｉｔｒｉｄｅ）材料と表されることも多い。従って、ある実施形態では、第２のルミネッセンス物質は少なくとも赤色光を与えるように構成され、本明細書に規定されるような２つ（又はそれ以上）の有機燐光体を含む（有機）ルミネッセンス物質は少なくとも緑色光及び／又は黄色光を与えるように構成され、特に光源は青色光を与えるように構成されている。上記のように、第２のルミネッセンス物質は量子ドットベースのルミネッセンス物質を含む。従ってある実施形態では、光源は青色光を与えるように構成され、照明デバイスは赤色光を与えるように構成された第２のルミネッセンス物質を更に含み、この第２のルミネッセンス物質は、（Ｂａ、Ｓｒ、Ｃａ）Ｓ：Ｅｕ、（Ｍｇ、Ｓｒ、Ｃａ）ＡｌＳｉＮ３：Ｅｕ、及び（Ｂａ、Ｓｒ、Ｃａ）２Ｓｉ５Ｎ８：Ｅｕ（及び任意選択的に量子ドットベースのルミネッセンス物質（上記も参照のこと））（及び任意選択的に有機赤色ルミネッセンス（上記も参照のこと））から成る群から選択されるルミネッセンス物質を含む。この代わりに又はこれに加えて、第２のルミネッセンス物質は量子ドットベースのルミネッセンス物質を含む。第２のルミネッセンス物質は、マトリックス内に埋め込む及び／又はコーティングとしてマトリックスに塗布することも可能である。これに加えて又はこの代わりに、第２のルミネッセンス物質は照明デバイスのどこか他の箇所に配置され得るが、その場合もやはり光源光の少なくとも一部を可視光に変換するように構成可能であり、任意選択的に有機ルミネッセンス物質の光を補足することができる。従って特定の実施形態では、照明デバイスが、マトリックス内に埋め込まれた量子ドットベースのルミネッセンス物質を更に含む。
【００６８】
従って、「第２のルミネッセンス物質」という言葉は、複数の異なる第２のルミネッセンス物質に関連し得る。第２のルミネッセンス物質は、特に有機ルミネッセンス物質のようにマトリックス内に埋め込む等で光コンバータに含めてもよく、又は光コンバータ上の層のように光コンバータの外側にあってもよく、又は照明デバイスのどこか他の箇所にあってもよい。そのような構成の２つ以上の組み合わせも可能である。従ってある実施形態では、量子ドットベースのルミネッセンス物質のような第２のルミネッセンス物質がマトリックスに埋め込まれている。
【００６９】
従ってある実施形態では、照明デバイスは、緑色光成分及び黄色光成分の１つ以上を有する第２のルミネッセンス物質光を与えるように構成された第２のルミネッセンス物質を更に含む（例えば、第１の基として使用可能な上記の分子又はその誘導体の１つ以上）。このようにして、例えば白色照明デバイス光を提供することができる。
【００７０】
上記のように、照明デバイスは、（ａ）光源光を発生させるように構成された光源と、（ｂ）光源光の少なくとも一部を可視変換光に変換するように構成された光コンバータと、を備えている。
【００７１】
光コンバータ、又は特にルミネッセンス物質は、光源光の少なくとも一部を変換するように構成されている。換言すると、光源は光コンバータに対して、特にルミネッセンス物質に対して、放射的に（ｒａｄｉａｔｉｏｎａｌｌｙ）結合されていると言うことができる。光源が実質的にＵＶ光を放出する光源を含む場合、ルミネッセンス物質は、このルミネッセンス物質に入射する実質的に全ての光源光を変換するように構成され得る。光源が青色光を発生するように構成されている場合、ルミネッセンス物質は光源光を部分的に変換することができる。構成に応じて、残りの光源光の一部は、ルミネッセンス物質を含む層を透過し得る。従って、この言葉は、有機ルミネッセンス物質及び第２のルミネッセンス物質の１つ以上に関し得る。
【００７２】
光源という言葉は、原則として、当技術分野において既知のいかなる光源にも関連し得るが、特にＬＥＤベースの光源を指すことができ、これは本明細書では更にＬＥＤとして示される。以下の記載は、理解を助けるためにＬＥＤベースの光源のみを扱う。光源は、ＵＶ光及び／又は青色光を与えるように構成されている。好適な実施形態において、発光ダイオードは、青色成分を有するＬＥＤ光を発生するように構成されている。換言すると、光源は青色ＬＥＤを含む。従ってある実施形態では、光源は青色光を発生させるように構成されている。特に、ＬＥＤは固体ＬＥＤである。「光源」という言葉は特に、ＬＥＤ又は固体レーザ等の固体光源のような電気的光源に関する。
【００７３】
好ましくは、光源は、動作中に少なくとも２００〜４９０ｎｍの範囲から選択される波長の光を放出する光源であり、特に、動作中に少なくとも４００〜４９９ｎｍの範囲、とりわけ４４０〜４９０ｎｍの範囲から選択される波長の光を放出する光源である。この光は、部分的にルミネッセンス物質（複数のルミネッセンス物質）によって使用され得る（以下を参照のこと）。特定の実施形態では、光源は固体ＬＥＤ光源（ＬＥＤ又はレーザダイオード等）を含む。また、「光源」という言葉は、２〜２０の（固体）ＬＥＤ光源等、複数の光源にも関連し得る。従って、ＬＥＤという言葉は複数のＬＥＤを意味することもある。このため、特定の実施形態では、光源は青色光を発生させるように構成されている。別の実施形態では、照明デバイスはＬＣＤ用途のバックライトユニットとして適用され得る。従って本発明は、別の態様において、本明細書に規定されるような１つ以上の照明デバイスを備えたバックライトユニットを含む液晶表示デバイスを提供する。
【００７４】
本明細書における白色光という言葉は、当業者には既知である。これは特に、相関色温度（ＣＣＴ）が約２０００から２００００Ｋまで、特に２７００から２００００Ｋまで、一般的な照明では特に約２７００Ｋから６５００Ｋの範囲内、バックライトの目的では特に約７０００Ｋから２００００Ｋの範囲内の色に関し、特にＢＢＬ（黒体軌跡）から約１５ＳＤＣＭ（カラーマッチング標準偏差）内、特にＢＢＬから約１０ＳＤＣＭ内、とりわけＢＢＬから約５ＳＤＣＭ内である。
【００７５】
ある実施形態では、光源は、相関色温度（ＣＣＴ）が約５０００から２００００Ｋまでの光源光を提供することができ、例えば直接燐光体変換ＬＥＤである（例えば１００００Ｋを得るため薄い燐光体層を有する青色発光ダイオード）。従って特定の実施形態において、光源は、相関色温度が５０００〜２００００Ｋの範囲内、特に６０００〜２００００Ｋの範囲内、例えば８０００〜２００００Ｋの光源光を与えるように構成されている。比較的高い色温度の利点は、光源光に比較的大きい青色光成分が存在し得ることである。
【００７６】
照明デバイスは、本明細書に規定されるような（ＦＲＥＴベースの）有機ルミネッセンス物質を含む少なくとも光コンバータを備えている。他の（別の）ルミネッセンス物質も存在し得る。１つ以上の第２のルミネッセンス物質は各々、マトリックスに個別に含まれてもよいが、マトリックス上のコーティング又は層として設けてもよく、又は照明デバイス内のどこか他の箇所に配置してもよい。照明デバイスは、特に白色光を提供できるように構成され得る。任意選択的に、照明デバイスは、この照明デバイスがどのように制御されるかに応じて、有色光を与えるように構成されるか、又は有色光と白色光とを与え得るように構成される。優先的に（ｐｒｅｆｅｒｅｎｔｉａｌｌｙ）、燐光体（複数の燐光体）（特に本明細書に規定されるような有機ルミネッセンス物質等のルミネッセンス物質（複数のルミネッセンス物質））は、システム有効性の全体的な向上をもたらす遠隔燐光体構成である。この構成は、ＴＬＥＤ（チューブＬＥＤ構成。例えば、Ｔ８チューブ内のＬＥＤ実施（蛍光照明として当技術分野では既知である）又は他のチューブ状構成）のような低電力低動作温度の適用例に最も適している。しかしながら、固体光源ダイ上に直接設けるような他のタイプの適用例も可能である。
【００７７】
別の態様において、本発明は光コンバータ自体も提供する。別の態様において、本発明は、ルミネッセンス物質及び任意選択的な第２の（有機）ルミネッセンス物質を含むマトリックスを備える光コンバータを提供する。従って、更に別の態様において本発明は、２つの（有機）燐光体の組み合わせを備えるルミネッセンス物質を含むマトリックスを備えた光コンバータも提供する。この２つのうち、特に少なくとも１つは、本明細書に規定されるような有機ルミネッセンス物質を含む。以下で明らかになるように、そのようなマトリックスは、量子ドットベースの材料及び／又は窒化物ベースの材料、及び／又は他のルミネッセンス物質等、特に赤色の冷光を発することができる１つ以上の第２のルミネッセンス物質を含み得る。
【００７８】
更に別の態様において、本発明は、（有機）ルミネッセンス物質自体も提供する。更に別の態様において、本発明は、有機ルミネッセンス分子自体も提供する。ルミネッセンス物質は前記の有機ルミネッセンス分子を含む。ある実施形態において、ルミネッセンス物質は本質的に、本明細書で上記したような有機ルミネッセンス分子から成る（この場合、上記のように「有機ルミネッセンス分子」という言葉は、本明細書に規定されるような複数の異なる有機ルミネッセンス分子も意味することがある）。
【００７９】
「上流」及び「下流」という言葉は、光発生手段（ここでは特に第１の光源）からの光の伝搬に対するアイテム又はフィーチャ（ｆｅａｔｕｒｅｓ）の配置に関する。光発生手段からの光ビーム内の第１の位置に対して、光発生手段に近い方の光ビーム内の第２の位置は「上流」であり、光発生手段から遠い方の光ビーム内の第３の位置は「下流」である。
【００８０】
照明デバイスは、例えばオフィス照明システム、家庭用アプリケーションシステム、店舗照明システム、住居照明システム、アクセント照明システム、スポット照明システム、劇場照明システム、光ファイバアプリケーションシステム、投影システム、自己照明ディスプレイシステム、画素化ディスプレイシステム、セグメント化ディスプレイシステム、警戒標識システム、医療用照明アプリケーションシステム、インジケータ標識システム、装飾照明システム、携帯型システム、自動車用アプリケーション、温室照明システム、園芸照明、又はＬＣＤバックライトの一部とするか、又はこれらにおいて適用することができる。
【００８１】
上記のように、照明ユニットは、ＬＣＤデバイスにおけるバックライトユニットとして使用され得る。従って本発明は、バックライトユニットとして構成された、本明細書に規定されるような照明ユニットを含むＬＣＤデバイスも提供する。本発明は、別の態様において、本明細書に規定されるような１つ以上の照明デバイスを含むバックライトユニットを備えた液晶ディスプレイデバイスも提供する。
【００８２】
好ましくは、光源は、動作中に少なくとも２００〜４９０ｎｍの範囲から選択される波長の光（光源光）を放出する光源であり、特に、動作中に少なくとも４００〜４９０ｎｍの範囲、とりわけ４４０〜４９０ｎｍの範囲から選択される波長の光を放出する光源である。この光は、部分的に波長コンバータナノ粒子によって使用され得る（以下も参照のこと）。このため、特定の実施形態では、光源は青色光を発生させるように構成されている。
【００８３】
特定の実施形態では、光源は固体ＬＥＤ光源（ＬＥＤ又はレーザダイオード等）を含む。
【００８４】
「光源」という言葉は、２〜２０の（固体）ＬＥＤ光源のような複数の光源に関連することもある。従って、ＬＥＤという言葉は複数のＬＥＤを意味し得る。
【００８５】
本明細書における白色光という言葉は、当業者には既知である。これは特に、相関色温度（ＣＣＴ）が約２０００から２００００Ｋまで、特に２７００から２００００Ｋまで、一般的な照明では特に約２７００Ｋから６５００Ｋの範囲内、バックライトの目的では特に約７０００Ｋから２００００Ｋの範囲内の色に関し、特にＢＢＬ（黒体軌跡）から約１５ＳＤＣＭ（カラーマッチング標準偏差）内、特にＢＢＬから約１０ＳＤＣＭ内、とりわけＢＢＬから約５ＳＤＣＭ内である。
【００８６】
「紫色光」又は「紫色放出」という言葉は、特に波長が約３８０〜４４０ｎｍの範囲内にある光に関する。「青色光」又は「青色放出」という言葉は、特に波長が約４４０〜４９０ｎｍの範囲内にある光に関する（ある程度の紫及びシアンの色調を含む）。「緑色光」又は「緑色放出」という言葉は、特に波長が約４９０〜５６０ｎｍの範囲内にある光に関する。「黄色光」又は「黄色放出」という言葉は、特に波長が約５４０〜５７０ｎｍの範囲内にある光に関する。「オレンジ色光」又は「オレンジ色放出」という言葉は、特に波長が約５７０〜６００の範囲内にある光に関する。「赤色光」又は「赤色放出」という言葉は、特に波長が６００〜７５０ｎｍの範囲内にある光に関する。「ピンク色光」又は「ピンク色放出」という言葉は、青色及び赤色成分を有する光に関する。「可視」、「可視光」、又は「可視放射」という言葉は、特に波長が約３８０〜７５０ｎｍの範囲内にある光に関する。
【００８７】
本明細書において、「実質的に全ての光」又は「実質的に成る」等に見られる「実質的に」という言葉は、当業者によって理解されるはずである。また、「実質的に」という言葉は、「全体的に」、「完全に」、「全て」等を用いた実施形態も含み得る。このため、実施形態において、形容詞的な「実質的に」は削除してもよいことがある。適用できる場合、「実質的に」という言葉は、１００％を含めて、９０％以上、例えば９５％以上、特に９９％以上、とりわけ９９．５％以上に関連し得る。また、「備える（ｃｏｍｐｒｉｓｅ）」という言葉は、この「備える」という言葉が「から成る（ｃｏｎｓｉｓｔｓ  ｏｆ）」を意味している実施形態も含む。「及び／又は」という言葉は、特に、「及び／又は」の前後に述べたアイテムの１つ以上に関する。例えば、「アイテム１及び／又はアイテム２」というフレーズ及び同様のフレーズは、アイテム１及びアイテム２のうち１つ以上に関連し得る。「備える（ｃｏｍｐｒｉｓｉｎｇ）」という言葉は、ある実施形態では「から成る（ｃｏｎｓｉｓｔｉｎｇ  ｏｆ）」を意味し得るが、別の実施形態では「少なくとも規定された種を含み、任意選択的に１つ以上の他の種も含む」ということも意味し得る。
【００８８】
更に、第１、第２、第３等の言葉は、記載において及び特許請求の範囲において、同様の要素間を区別するため用いられており、必ずしも連続した又は時系列の順序を記述するためのものではない。そのように使用される言葉が適切な状況では交換可能であること、本明細書に規定される本発明の実施形態は本明細書に記載又は図示するもの以外のシーケンスで動作可能であることは理解されよう。
【００８９】
本明細書のデバイスは、とりわけ動作中の説明が行われる。当業者には明らかであろうが、本発明は動作の方法又は動作中のデバイスに限定されない。
【００９０】
上述の実施形態は本発明の限定でなく例示であること、当業者は添付の特許請求の範囲から逸脱することなく多数の代替的な実施形態を設計できることに留意すべきである。特許請求の範囲において、カッコ内に記すいずれの参照符号も、特許請求の範囲を限定するものとは解釈されないものとする。動詞「備える（ｔｏ  ｃｏｍｐｒｉｓｅ）」及びその活用形の使用は、ある請求項に述べたもの以外の要素又はステップの存在を除外しない。ある要素の前の冠詞「ａ（１つの）」又は「ａｎ（１つの）」は、複数のそのような要素の存在を除外しない。本発明は、いくつかの別個の要素を含むハードウェアによって、及び適切にプログラミングしたコンピュータによって実施され得る。いくつかの手段を列挙したデバイスの請求項では、これらの手段のいくつかはハードウェアの同一のアイテムによって具現化され得る。相互に異なる従属項に特定の尺度（ｍｅａｓｕｒｅｓ）が記載されているという事実だけで、これらの尺度を組み合わせて有利に使用することが不可能であると示されるわけではない。
【００９１】
本発明は更に、記載に述べられた及び／又は添付図面に図示された特徴付けるフィーチャの１つ以上を含むデバイスに該当する。本発明は更に、記載に述べられた及び／又は添付図面に図示された特徴付けるフィーチャの１つ以上を含む方法又はプロセスに関係する。
【００９２】
追加の利点を与えるため、本特許において検討される様々な態様を組み合わせることができる。更に、フィーチャのいくつかは１つ以上の分割出願のための基礎を形成することができる。
【図面の簡単な説明】
【００９３】
これより本発明の実施形態について、添付の概略図面を参照して一例としてのみ説明する。図面において、対応する参照符号は対応する部分を示す。
【００９４】
【図１ａ】照明デバイスのいくつかの実施形態の１つを概略的に示す。この図は必ずしも一定の縮尺どおりに描かれていない。
【図１ｂ】照明デバイスのいくつかの実施形態の１つを概略的に示す。
【図１ｃ】照明デバイスのいくつかの実施形態の１つを概略的に示す。
【図１ｄ】照明デバイスのいくつかの実施形態の１つを概略的に示す。
【図１ｅ】照明デバイスのいくつかの実施形態の１つを概略的に示す。
【図１ｆ】照明デバイスのいくつかの実施形態の１つを概略的に示す。
【図１ｇ】照明デバイスのいくつかの実施形態の１つを概略的に示す。
【図１ｈ】照明デバイスのいくつかの実施形態の１つを概略的に示す。
【図２ａ】燐光体についてのいくらかの情報及びいくらかの実験結果の１つを示す。
【図２ｂ】燐光体についてのいくらかの情報及びいくらかの実験結果の１つを示す。
【図２ｃ】燐光体についてのいくらかの情報及びいくらかの実験結果の１つを示す。
【図２ｄ】燐光体についてのいくらかの情報及びいくらかの実験結果の１つを示す。
【図２ｅ】燐光体についてのいくらかの情報及びいくらかの実験結果の１つを示す。
【図３ａ】燐光体についてのいくらかの情報及びいくらかの実験結果の１つを示す。
【図３ｂ】燐光体についてのいくらかの情報及びいくらかの実験結果の１つを示す。
【図４ａ】実行された合成の一部を概略的に示す。
【図４ｂ】実行される合成の一部を概略的に示す。
【図４ｃ】実行される合成の一部を概略的に示す。
【図４ｄ】実行される合成の一部を概略的に示す。
【００９５】
図１ａ〜図１ｈ及び図３ａは、必ずしも一定の縮尺どおりに描かれていない。
【発明を実施するための形態】
【００９６】
図１ａは、光コンバータ１００を有する照明デバイス１を概略的に示す。この実施形態において、光コンバータ１００は、本明細書に規定されるようなルミネッセンス分子３００を含むルミネッセンス物質１４０を少なくとも備えている。ルミネッセンス物質１４０は、この実施形態ではＰＥＴ等の（ポリマー）マトリックスに埋め込まれているが、任意選択的に層として又はコーティングとして塗布することも可能である。見てわかるように、（光コンバータ１００内の）ルミネッセンス物質と参照番号（複数の参照番号）１０で示される光源（複数の光源）との間に非ゼロの距離ｄを有する遠隔バージョンが示されている。照明デバイス１は、光源光１１、特に青色光及び／又はＵＶ光を与えるように構成された１つ以上の光源１０を備えている。照明デバイス１は複数のそのような光源を備えてもよい。白色性の、参照番号２で示される照明デバイス光が望ましい場合、ＲＧＢ概念が必要となり得る。その場合、赤色又は少なくともその一部が赤色ルミネッセンス物質１４０によって与えられ、緑色光及び／又は黄色光、及び任意選択的に青色光が、光源及び光源と別のルミネッセンス物質、特に第２のルミネッセンス物質との組み合わせのうち１つ以上によって与えられる。任意選択的な第２のルミネッセンス物質は参照番号１３０で示され、第２のルミネッセンス物質光１３１を与える。
【００９７】
化学式Ｉに従ったルミネッセンス物質１４０は、光源光１１によって、及び／又は１つ以上の他のルミネッセンス物質の放出光、例えば第２のルミネッセンス物質光１３１によって励起されると、ルミネッセンス物質光１４１を与える。ここで、光コンバータ１００は光源１０から遠隔にあり、従って光コンバータ１００に埋め込まれたルミネッセンス物質も遠隔にある。任意選択的な第２のルミネッセンス物質１３０も遠隔に配置することができる（以下を参照のこと）が、一例では、例えばドーム形状で及び／又はＬＥＤダイ上の層として、光源１０の近傍にある。
【００９８】
単なる例示として、第２のルミネッセンス物質１３０なしの１つの光源を図示した。しかしながら別の実施形態では、全ての光源１０が少なくとも第２のルミネッセンス物質１３０を用いて構成され得る。また、例示として３つの光源１０を図示した。しかしながら、３つよりも多数又は少数の光源を適用してもよい。光源１０は青色光及び／又はＵＶ光を与え得ることに留意すべきである。第２のルミネッセンス物質１３０は、特に、（前記の光源１０の光によって）励起されると、黄色光及び／又は緑色光を与えることができる。任意選択的に、第２のルミネッセンス物質１３０は赤色光も与えることができる。
【００９９】
図１ａ及び他の図は、透過性部分１７３を有するキャビティ１７２を少なくとも部分的に取り囲むエンクロージャ１７１を有する光チャンバ１７０を備えたデバイスを概略的に示す。ある実施形態では、透過性部分１７３は光コンバータ１００を含むか、又は特に光コンバータ１００から構成され得る。エンクロージャの非透過性部分の表面は参照番号１７１で示されている。表面１７１の少なくとも一部は、反射性コーティング等の反射体を含み得る。
【０１００】
光コンバータ１００は、励起されると光変換光１１１を与える。この光は少なくともルミネッセンス物質光１４１を含むが、任意選択的に他のルミネッセンス光も含み得る（以下を参照のこと）。参照番号２で示される照明デバイス光は、少なくとも光変換光１１１／ルミネッセンス物質光１４１を含むが、任意選択的に、光源光１１、第２のルミネッセンス物質光１３１、及び他のルミネッセンス物質（図示せず）の光のうち１つ以上も含み得る。
【０１０１】
図１ｂは、光コンバータ１００が第２のルミネッセンス物質１３０を有する上流層を含み得る実施形態を概略的に示す。任意選択的に、これは、同一のマトリックスを構成するが異なるルミネッセンス物質を含む２つの層を備えた光コンバータとすることができる。光源に対する第２のルミネッセンス物質１３０を有する層の距離はｄ１で示されている。図１ａに概略的に示す実施形態とは異なり、この距離は、この実施形態では非ゼロである。
【０１０２】
図１ｃは、光コンバータ１００が、例えば量子ドットの形態の第２のルミネッセンス物質１３０と、本明細書に記載されるようなルミネッセンス物質１４０と、を含む実施形態を概略的に示す。ルミネッセンス物質１４０及び第２のルミネッセンス物質１３０は双方とも、この実施形態では（遠隔）光コンバータに埋め込まれている、すなわち、光コンバータ１００の（ポリマー）マトリックスに埋め込まれている。
【０１０３】
図１ｄは、透過性部分１７３が、０．２５ｃｍ３を超える体積の少なくとも２つのタイプのセグメントを含み、これら２つのタイプのセグメントが異なる重量比のルミネッセンス物質と第２のルミネッセンス物質とを含む実施形態を概略的に示す。例えば、第１のセグメントはルミネッセンス物質としてルミネッセンス物質１４０のみを含み、第２のセグメントはルミネッセンス物質として第２のルミネッセンス物質１３０のみを含む。ルミネッセンス物質１４０は、この実施形態ではＰＥＴ等の（ポリマー）マトリックスに埋め込まれ得る。同様に、第２のルミネッセンス物質１３０は、ＰＥＴ等の（ポリマー）マトリックスに埋め込まれ得る。
【０１０４】
図１ｅは、エンクロージャ１７０が（透過性部分１７３として）透過性拡散体（ｄｉｆｆｕｓｅｒ）１６０を含み、光コンバータがエンクロージャ１７１の非透過性部分の少なくとも一部に適用されている実施形態を概略的に示す。
【０１０５】
図１ｆは反射性構成を概略的に示す。上述のように、ルミネッセンス物質１４０及び任意選択的な第２のルミネッセンス物質１４０は（双方とも）、（ポリマー）マトリックスに埋め込まれ得る。
【０１０６】
実施形態の組み合わせも適用可能である。例えば、図１ｄのセグメント化光コンバータを、図１ａ、図１ｂ、図１ｅ、図１ｆのような他の図に示す光コンバータ（複数の光コンバータ）と組み合わせるか又はそれらの代わりに用いることができる。
【０１０７】
図１ｇは、本明細書に規定されるような照明デバイス１の特定の実施形態である改造ランプを概略的に示す。図１ｈは、本明細書に規定されるような照明デバイス１の別の実施形態であり得る照明器具を概略的に示す。
【０１０８】
図１ａ〜図１ｄにおいて、照明デバイスは、マトリックスを含むか又はマトリックスから成る光透過性ウィンドウを備えている。従って、マトリックスは光透過性ウィンドウとして適用され得る。図１ｅ〜図１ｆでは、透過性拡散体が透過性ウィンドウとして用いられる。透過性ウィンドウは、エンベロープとして又はエンベロープの一部として用いられる。ここで、透過性ウィンドウはキャビティ１７２の少なくとも一部を取り囲む。透過性ウィンドウが必ずしも平坦とは限らないことに留意すべきである。実施形態ではマトリックスを含む透過性ウィンドウは、ＴＬＥＤの実施形態又は改造白熱ランプ（電球）におけるように湾曲していることもある。
【０１０９】
図２ａは、左側にルミネッセンス分子３００を極めて概略的に示す。これは、相互に共有結合された第２の基３２０（赤色光を発生させるためのアクセプタ）と第１の基３１０（青色光及び／又はＵＶ光を受光すると共にエネルギをアクセプタに移動させるためのドナー）を含み、更に、一例として第１の基と第２の基との間に配置されたかさ高い基３３０を含む。参照番号３１５はリンカーを示し、これらの概略図では第１の基と第２の基との間の共有結合リンカーを与え、任意選択的にかさ高い基（複数の基）３３０を含み得る。ここで、破線ＭＬは、破線２２で極めて概略的に示されている（ポリマー）マトリックスとの結合を示す。分子３００はそのようなマトリックス内に分子的に分散され得るので、ポリマーマトリックスは分子を完全に取り囲むことができる。ルミネッセンス基は、一例としてのみ、６環として概略的に示されている。図２ａは右側に別の分子３００を示す。この分子では、かさ高い基は第１の基３１０に付着し、第１の基３１０と第２の基との間には配置されていない。更に、一例としてリンカーは用いられず、第１の基３１０は第１の基に直接結合されている。右の例に合致した該当する第１の基の例は、例えば分子又は基２３２４及び２３６３である（上記を参照のこと）。一例として、分子３００のこれらの実施形態は双方とも、（ポリマー）マトリックス２２に付着している。例えばこれらは、マトリックス内に分子的に分散され、マトリックスとの結合を形成することができる。例えば、結合ｍｌは交差結合が可能な基に基づき得る。
【０１１０】
図２ｂは、第２の基の例として、各自由位置にＧ基を有する分子Ｆ３００（又はＦ３０５）を示す。従って図２ｂは、Ｆ３００の誘導体である分子を示し、Ｆ３００は化学式Ｉ（上記を参照のこと）をベースとする想定される分子の１つである。この分子又は基は第２の基として使用可能である。これらのＧ基は各位置ごとに異なる場合があるが、理解を助けるために全てＧと称する。Ｇ基は、とりわけ、Ｈ、Ｒ、ＯＲ、及びハロゲン（例えばＲの定義について、上記も参照のこと）から別個に選択され得る。更に、この分子が（ポリマー）マトリックスに埋め込まれている場合、Ｇ基の１つ以上をマトリックスに共有結合することができる。特定の実施形態では、ほぼ全てのＧはＨ原子であり、（ただし）特に１つ以上のＧ、例えば１〜６のＧ基は別のルミネッセンス基（第１の基（複数の基））に共有結合されている。更に、分子３００がマトリックスに埋め込まれている場合、１つ以上のＧをマトリックスに共有結合することができる。とりわけ図２ａ〜図２ｂを参照すると、（同一の分子における）２つの隣接した第１及び第２の基３１０、３２０は特に、相互に対して最短の距離、例えば約１０ｎｍ以下、特に約５ｎｍ以下、例えば約２．５ｎｍ以下に配置され得る。そのような距離では、フェルスター共鳴エネルギ移動（ＦＲＥＴ）が起こり得る。図２ｃは、第１の基の例として、各自由位置にＧ基を有するＦ０８４を概略的に示す。従って、図２ｃに示す分子はＦ０８４の誘導体である。この場合も、Ｇ基は、Ｈ、Ｒ、ＯＲ、及びハロゲン（例えばＲの定義について、上記も参照のこと）から別個に選択され得る。更に、この分子がマトリックスに埋め込まれている場合、Ｇ基の１つ以上をマトリックスに共有結合することができる。特定の実施形態では、ほぼ全てのＧはＨ原子であり、（ただし）特に１つ以上のＧ、例えば１〜６のＧ基は別のルミネッセンス基（第２の基（複数の基））に共有結合されているか又はマトリックスに共有結合されている。図２ｂ及び図２ｃは特に、本明細書に規定される各基又は分子が、１つ以上の置換基（例えばＨ以外）を有するその誘導体も表し得ることを示すために図示されている。
【０１１１】
化合物２４５２（上記を参照のこと）を合成した。中央の赤色部分の構造はＦ−３００と類似している。２４５２は化合物２４０９（上記を参照のこと）から誘導され、４つの黄色部分は黄色染料Ｆ−０８４（上記を参照のこと）から誘導される。
【化１０】
0006396581.tif 000011
【０１１２】
また、化合物２４５５（上記を参照のこと）を合成した。中央の赤色部分の構造は、Ｆ−３００と類似し、公式には化合物２３５４（上記を参照のこと）から誘導される。（２４５５における）４つの黄色部分は黄色染料Ｆ−０８４（上記を参照のこと）から誘導される。
【化１１】
0006396581.tif 000012
【０１１３】
ＰＭＭＡ又はクロロホルムにおける２４５２及び２４５５の吸収（又は励起）スペクトルは、それぞれ正確にＦ０８４及び２４０９並びにＦ０８４及び２３５４の４：１混合物の追加スペクトルである。しかしながら、双方の分子において、５００ｎｍ付近の黄色部分の放出（Ｆ０８４の放出と同様の）は完全に欠如している（ＰＭＭＡにおける２４５５の正規化励起（ＥＸ）及び放出スペクトル（ＥＭ）を示す図２ｄを参照のこと。ｘ軸のλはｎｍで示し、ｙ軸の強度は任意の単位で示し、最大強度は１に正規化されている）。これと同じことが化合物２４５２で観察される。赤色部分の放出（２３５４又は２４０９の放出と同様の）のみが観察される。これは、黄色部分から赤色部分への励起状態の定量的なエネルギ移動を示すものである。
【０１１４】
しかしながら、ＰＬＱＥ（フォトルミネッセンス量子効率）を測定した場合、比較的低い値が得られた。赤色化合物２４０９及び２３５４のＰＬＱＥは０．９であるので、黄色部分でエネルギ損失が生じると思われる。これらの黄色部分は赤色部分に共有結合し、従って相互に密接するか、又は凝集構造（ａｇｇｒｅｇａｔｅｄ  ｓｔｒｕｃｔｕｒｅ）を形成する場合もある。この結果、励起状態の消光が生じる。この消光を回避するため、赤色２４０９（上記を参照のこと）及び黄色２３６３からの誘導により新しい分子２４４０（上記を参照のこと）を生成した。化合物２３６３（上記を参照のこと）は、密接又は凝集を妨げるジイシプロピルフェニルイミド部分を含有する。図２ｅ（２４４０の正規化した励起ＥＸ及び放出スペクトル（ＥＭ）を示す）は、この化合物がほぼ定量的なエネルギ移動を示すことを表している。この化合物のＰＬＱＥ値は、２４０９の値、すなわち０．９に等しい。このため、ジイシプロピルフェニルイミドによって導入される立体障害（ｓｔｅｒｉｃａｌ  ｈｉｎｄｒａｎｃｅ）は、「黄色」分子部分の消光を回避する。
【０１１５】
更に、６０℃で２．８Ｗ／ｃｍ２の青色レーザ光による照明下で寿命を測定することにより、ＰＭＭＡフィルム内の分子の安定性を試験した。赤色放出の低減を測定し、指数プロットから減衰率を計算して表１に提示した。
【表１】
0006396581.tif 000013
【０１１６】
この表は、２４０９が、照明ソリューションに適用可能な染料であるＦ−３０５とほぼ同じ寿命を有することを示す。これは、２３６３から誘導される２４４０における黄色部分の安定性が、２３６３自体よりもはるかに良好な寿命を有することを示す。このため、これらの材料の光劣化は、蛍光条件下に比べてエネルギ移動条件下の方がはるかに遅い。分子２４４０は２４０９に比べて８倍速く減衰する。これはおそらく、４５０ｎｍでの２４４０の吸収係数が２４０９のほぼ８倍の大きさである事実によるものである。
【０１１７】
青色ＬＥＤ、２４４０を含有する「赤色」層（図３ａの上流層、参照番号１４０）、及び有機黄色染料２３８９とＹＡＧ：Ｃｅの混合から生成した「黄色」層（図３ａの下流、参照番号１３０）から、改造チューブを作製した。
【化１２】
0006396581.tif 000014
【０１１８】
このチューブは、相関色温度（ＣＣＴ）が４０００Ｋであり、黒体線（ＢＢＬ：ｂｌａｃｋ  ｂｏｄｙ  ｌｉｎｅ）上の演色評価数（ＣＲＩ：ｃｏｌｏｒ  ｒｅｎｄｅｒｉｎｇ  ｉｎｄｅｘ）が約８０である。化合物２４４０及び上述の黄色混合物を用いて、変換効率が２４８ｌｍ／Ｗ（青色光）のランプを製造した。これにより、電気−光変換効率（ｗａｌｌ  ｐｌｕｇ  ｅｆｆｉｃｉｅｎｃｙ）が７０％のＬＥＤと共にこの燐光体を用いた場合、電気的有効性（ｅｌｅｃｔｒｉｃａｌ  ｅｆｆｉｃａｃｙ）が１７３ｌｍ／Ｗ（電気）のランプが得られる。
【０１１９】
いくつかの染料について、黄色部分のかさ高いジイソプロピル基の存在と関連付けて、量子効率を調べた。以下の表２を参照のこと。２４０９（上記を参照のこと）及び２３２４（上記を参照のこと）から誘導して、これら同一のかさ高い基を含有する別の分子２５１７（上記を参照のこと）を生成した。この分子２５１７も、２４５２又は２４５５よりもはるかに高いＰＬＱＥを示した。
【表２】
0006396581.tif 000015
【０１２０】
更に、ＦＲＥＴに対する混合物濃度の影響を評価した（図３ｂも参照のこと。図３は、４：１モル比の２３６３及び２４０９の混合物の放出スペクトル（λｅｘ＝４１０ｎｍ）を、ＰＭＭＡにおける様々な全重量パーセントの２３６３及び２４０９について示す）。エネルギ移動に対する混合物濃度の影響を調べるため、２３６３（黄色放出有機分子を示す）及び２４０９（赤色放出有機分子を示す）の混合物を、ＰＭＭＡにおいて４：１のモル比で、２３６３及び２４０９の様々な全重量パーセントで作製した。フィルム厚さは、４５０ｎｍで０．１よりも低い吸収率を保証するように制御した。これは、極めて低い吸収率でのみ有効である蛍光強度と濃度との線形の関係を保証するため行われる。高濃度では、自己消光（励起状態間の衝突）及び自己吸収（吸収及び蛍光帯が重複する場合）を無視することができない。これは、とりわけ、黄色放出の赤色シフトから判断することができる（このシフトは自己吸収を示す）。
【０１２１】
図３ｂでは、４１０ｎｍで励起される放出スペクトルが約４６０ｎｍで黄色最大値に正規化されている。濃度が高くなると、相対的な赤色放出の強度が高くなり、これはエネルギ移動がいっそう効率的に起こることを意味する。０．９５の値は、４：１モル比の０．９５ｗｔ％の２３６３及び２４０９を示し、同様に、０．４３、０．０６５、及び０．０２の値は、ＰＭＭＡにおける４：１モル比の２３６３及び２４０９の重量パーセントを示す。
【０１２２】
２４５２の合成（図４Ａのスキーム）
Ａ：２４１４
２４１１（１．５ｇ、１．１９ｍモル、Ｙａｎｇ等のＪ．Ａｍ．Ｃｈｅｍ．Ｓｏｃ．２０１１、１３３、９９６４〜９９６７に従って調製された）の懸濁液及びＤＭＦ（２滴）に、塩化オキサリル（１．２ｍＬ、１４．２８ｍモル）を０℃で滴下した。懸濁液から透明な溶液にゆっくり変化した混合物を、室温で一晩撹拌し、次いで減圧下で濃縮した。得られた固体をヘプタンで洗浄し、真空乾燥した。化合物２４１４（１．５ｇ、９５％）が赤色の固体として得られた。
【０１２３】
Ｂ：２５２３
１．３−プロパンジオール（１．４ｍＬ、２０．０ｍモル）、ＤＭＡＰ（１．５ｇ、１２．０ｍモル）、及びピリジン（１．２ｍＬ）のＴＨＦ（１５０ｍＬ）に、酸クロリド２５２２（１．６ｇ、３．８ｍモル）のＴＨＦ（１６０ｍＬ）を０℃で加えた。１０分後、ＤＣＣ（８００ｍｇ、３．９ｍモル）を加え、この混合物を室温で一晩撹拌した。次いで混合物をＤＣＭで希釈し、水で洗浄し、乾燥させ（Ｎａ２ＳＯ４）、濾過し、濃縮した。次いで、化合物２５２３を、カラムクロマトグラフィ（ＳｉＯ２）で精製し、ＤＣＭ／ＴＢＭＥ４／１から３／１で溶出させた。化合物２５２３（１．５ｇ、８６％）がオレンジ色の固体として得られた。
【０１２４】
Ｃ：２４５２
化合物２５２３（１．５ｇ、３．３ｍモル）のＤＣＭ（５０ｍＬ）、ＴＨＦ（１００ｍＬ）、及びピリジン（２ｍＬ）に、ＤＭＡＰ（４１７ｍｇ、３．４ｍモル）及びテトラ酸クロリド２４１４（７５８ｍｇ、０．５７ｍモル）を０℃で加えた。反応混合物を５０℃で５０時間撹拌し、減圧下で濃縮した。残留物をシリカゲル上にコーティングし、ＳｉＯ２を含有するカラムの上に注いだ。ＤＣＭ／ＴＢＭＥ４０／１の溶出により、完全には純粋でない異なる比の異性体（黄色部分）を含有する化合物２４５２の２留分を得た。ヘプタン及びＭｅＯＨで粉砕し、ガラスフィルタで濾過し（２ｘ）、減圧下で５０℃で乾燥させることで、２４５２が暗赤色の粉末として得られた（１７５ｍｇ及び４４０ｍｇ、３６％）。Ｍ＋Ｎａ＝３０２４，１（ＭＡＬＤＩで１００％ピーク）、λｍａｘ（クロロホルム）＝４６８ｎｍ、ε＝１０４９００及び５６０ｎｍ、ε＝４４５００、λ（ｅｍ）（クロロホルム）５９１ｎｍ。
【０１２５】
２４５５の合成（図４Ｂのスキーム）
Ａ：２５２１
ジエステル１（５ｇ、１１．０５ｍモル、ＴＣＩから得た）の１，４−ジオキサン懸濁液（３００ｍＬ）、トルエン（１００ｍＬ）、及び水（２ｍＬ）を、透明なオレンジ色の溶液が得られるまで還流した。１，４−ジオキサン（２００ｍＬ）及び水（３ｍＬ）中のＫＯＨ（７４１ｍｇ、１３．２０ｍモル）を１時間かけて滴下した。この混合物を一晩還流させ、室温まで冷却し、減圧下で濃縮した。残留物をＤＣＭで粉砕し、濾過して、残りのジエステル１を除去した。化合物１が全て除去されたことが１，４−ジオキサン中の固体残留物のＴＬＣによって示されるまで、ＤＣＭによる洗浄を繰り返した。オレンジ色の固体を１，４−ジオキサンに溶解し、４Ｎ  ＨＣｌの１，４−ジオキサン溶液（８０ｍモル、２０ｍＬ）を加えた。この混合物を１０分間撹拌し、減圧下で濃縮した。残留物を水中で粉砕し、濾過して、塩を除去した。収集した固体を再び水で、次いでヘプタンで洗浄し、真空中で乾燥させて、化合物２５２１をオレンジ色の固体として得た（１．５ｇ、３６％）。
【０１２６】
Ｂ：２５２２
２５２１（１．５ｇ、４．０ｍモル）の懸濁液及びＤＭＦ（２滴）に、塩化オキサリル（３．４ｍＬ、４０ｍモル）を０℃で滴下した。懸濁液から透明なオレンジ色の溶液にゆっくり変化した混合物を、室温で３時間撹拌し、次いで減圧下で濃縮した。得られた固体をヘプタンで洗浄し、真空乾燥した。化合物２５２２（１．６ｇ、９６％）がオレンジ色の固体として得られた。
【０１２７】
Ｃ：２４５５
化合物２３５４（３７８ｇ、０．３０ｍモル、Ｋｌｏｋ等のＭａｃｒｏｍｏｌ．Ｂｉｏｓｃｉ．２００３、３、７２９〜７４１に従って調製された）のＤＣＭ（５０ｍＬ）、ＴＨＦ（１００ｍＬ）、及びピリジン（２ｍＬ）溶液に、ＤＭＡＰ（１４７ｍｇ、１．２０ｍモル）、酸クロリド２５２２（１．０ｇ、０．２４１ｍモル）、及びＤＣＣ（６２ｍｇ、０．３０ｍモル）を０℃で加えた。反応混合物を５０℃で５０時間撹拌し、減圧下で濃縮した。残留物をヘプタン及びＭｅＯＨで洗浄して、黄色の不純物を除去した。化合物２４５５を更に第１のカラムクロマトグラフィによって精製した（ＳｉＯ２、ＤＣＭ／ＴＢＭＥ３０／１で溶出）。第２のカラムクロマトグラフィ（ＳｉＯ２、ＤＣＭ／ＭｅＯＨ２００／１で溶出）によって、純粋な化合物２４５５（４４５ｍｇ、５３％）が暗赤色の粉末として得られた。Ｍ＋Ｎａ＝２７９２，２（ＭＡＬＤＩで１００％ピーク）、λｍａｘ（クロロホルム）＝４６６ｎｍ、ε＝９９１００及び５７９ｎｍ、ε＝４１６００、λ（ｅｍ）（クロロホルム）６０７ｎｍ。
【０１２８】
２５１７の合成（図４Ｃのスキーム）
化合物２３２６（４５０ｍｇ、０．８３ｍモル、米国特許第２０１４１５３２４７号に従って調製された）のＤＣＭ（２０ｍＬ）、ＴＨＦ（２０ｍＬ）、及びピリジン（０．５ｍＬ）溶液に、ＤＭＡＰ（９８ｍｇ、０．８０ｍモル）、テトラ酸クロリド２４１４（２１３ｍｇ、０．１６ｍモル）、及びＤＣＣ（１３２ｍｇ、０．６４ｍモル）を０℃で加えた。反応混合物を６０℃で５０時間撹拌し、減圧下で濃縮した。残留物をシリカゲル上にコーティングし、ＳｉＯ２を含有するカラムの上に注いだ。ＤＣＭ／ＴＢＭＥ５０／１から３０／１の溶出により、化合物２５１７を含有する第１留分を得た。完全には純粋でない化合物２５１７をヘプタン及び熱いＭｅＣＮで粉砕し、ガラスフィルタで濾過し（２ｘ）、減圧下で５０℃で乾燥させることで、２５１７が暗赤色の粉末として得られた（２２０ｍｇ、４１％）。Ｍ＋Ｎａ＝３３６４，２（ＭＡＬＤＩで１００％ピーク）、λｍａｘ（酢酸エチル）＝５０４ｎｍ、ε＝１２５０００及び５５８ｎｍ、ε＝４０８００、λ（ｅｍ）（酢酸エチル）５９９ｎｍ。
【０１２９】
また、本発明は、特に上記の化合物から出発し、特に上記とほぼ同じ条件下での、化合物２４５２、２４５５、２４４０、２５１７の１つ以上を得るために処理された上記の化学物質にも関する。
【０１３０】
２４４０の合成（図４Ｄのスキーム）
Ａ：２４９３
無水物２４６０（１．７ｇ、５．９ｍモル、Ｐｅｔｅｒｓ等のＪ．Ｓｏｃ．Ｄｙｅｓ  ａｎｄ  Ｃｏｌｏｒａｎｔｓ  １９８９、１０５、２９に従って調製された）、アニリン２３２３（１．７ｇ、７．１ｍモル、Ｓｃｈｒｅｋｋｅｒ等のＭａｃｒｏｍｏｌｅｃｕｌｅｓ  ２００６、３９、６３４１〜６３５４に従って調製された）、及び酢酸亜鉛二水和物（１．５ｇ、７．１ｍモル）を、イミダゾール（３０ｇ）と共に混合した。反応混合物を１６０℃で窒素下で３時間撹拌した。室温まで冷却した後、酸性ｐＨが得られるまで、混合物に５Ｎの塩酸水溶液を加え、水層をＤＣＭ（４ｘ）で抽出した。結合した有機層を、１ＮのＨＣｌ水溶液、水で洗浄し、Ｎａ２ＳＯ４で乾燥させ、濾過し、減圧下で溶剤を除去した。ＤＣＭ／ＥｔＯＡｃ５０／１から１０／１を用いたカラムクロマトグラフィ（ＳｉＯ２）によって、化合物２４９３（２．３ｇ、７７％）が黄色い固体として得られた。
【０１３１】
Ｂ：２４４０
化合物２４９３（２．８ｇ、５．５ｍモル）のＤＣＭ（１５０ｍＬ）、ＴＨＦ（５０ｍＬ）、及びピリジン（２ｍＬ）溶液に、ＤＭＡＰ（６７７ｍｇ、５．５ｍモル）及びテトラ酸クロリド２４１４（１．２ｇ、０．９ｍモル）を０℃で加えた。反応混合物を３５℃で５０時間撹拌し、減圧下で濃縮した。残留物をシリカゲル上にコーティングし、カラムクロマトグラフィ（ＳｉＯ２）の上に注いだ。ＤＣＭ／ＴＢＭＥ５０／１から３０／１の溶出により、化合物２４４０を含有する第１留分を得た。更に、ＤＣＭ／ＴＢＭＥ２０／１の溶出により、化合物２４９３（８００ｍｇ）が回収された。固体化合物２４４０を、ガラスフィルタ上でＭｅＯＨ及びヘプタン（２ｘ）で洗浄し、減圧下で５０℃で乾燥させることで、赤い粉末が得られた（２．２ｇ、７６％）。Ｍ＋Ｎａ＝３２２８．３（ＭＡＬＤＩで１００％ピーク）、λｍａｘ（クロロホルム）＝４２７ｎｍ、ε＝１６２０００及び５６２ｎｍ、ε＝６１６００、λ（ｅｍ）（クロロホルム）５９３ｎｍ。
【０１３２】
また  本発明は、特に上記の化合物から出発し、特に上記とほぼ同じ条件下での、化合物２４５２、２４５５、２４４０、２５１７の１つ以上を得るために処理された上記の化学物質にも関する。
【図１Ａ】
0006396581.tif 000029
【図１Ｂ】
0006396581.tif 000030
【図１Ｃ】
0006396581.tif 000031
【図１Ｄ】
0006396581.tif 000032
【図１Ｅ】
0006396581.tif 000033
【図１Ｆ】
0006396581.tif 000034
【図１Ｇ】
0006396581.tif 000035
【図１Ｈ】
0006396581.tif 000036
【図２Ａ】
0006396581.tif 000037
【図２Ｂ】
0006396581.tif 000038
【図２Ｃ】
0006396581.tif 000039
【図２Ｄ】
0006396581.tif 000040
【図２Ｅ】
0006396581.tif 000041
【図３Ａ】
0006396581.tif 000042
【図３Ｂ】
0006396581.tif 000043
【図４Ａ】
0006396581.tif 000044
【図４Ｂ】
0006396581.tif 000045
【図４Ｃ】
0006396581.tif 000046
【図４Ｄ】
0006396581.tif 000047